(57)【要約】  【解決手段】  少なくともＡ）前駆触媒と、Ｂ）少なくとも１つの共触媒構造との反応生成物を含み、共触媒構造が、以下のｉ）〜ｉｉｉ）、ｉ）本明細書に記載されるような以下に示すような構造式１を有するアニオンを含む少なくとも１つの共触媒か、  【化１】2021505696.tif 000034  である、ルイス酸重合触媒。またはｉｉ）本明細書に記載されるような以下に示すような構造式２を有するアニオンを含む少なくとも１つの共触媒か、  【化２】2021505696.tif 000035  またはｉｉｉ）ｉとｉｉとの組み合わせ、から選択される触媒系が開示される。  【選択図】なし
2021505696.tif 000002
【特許請求の範囲】
【請求項１】
触媒系であって、少なくとも以下の
Ａ）前駆触媒と、
Ｂ）少なくとも１つの共触媒構造との反応生成物を含み、前記共触媒構造が、以下のｉ）〜ｉｉｉ）
ｉ）以下に示す構造式１を有するアニオンを含む少なくとも１つの共触媒
【化１】
2021505696.tif 000024
（式中、Ｒ１〜Ｒ１２はそれぞれ独立して、ハロゲン、置換もしくは非置換（Ｃ１〜Ｃ４０）ヒドロカルビル、または置換もしくは非置換（Ｃ１〜Ｃ４０）ヘテロヒドロカルビル、Ｓｉ（ＲＣ）３、Ｓｉ（Ｎ（ＲＣ）２）３、Ｓｉ（Ｏ（ＲＣ）２）３、Ｇｅ（ＲＣ）３、Ｇｅ（Ｎ（ＲＣ）２）３、Ｇｅ（Ｏ（ＲＣ）２）３、Ｐ（ＲＣ）２、Ｐ（Ｎ（ＲＣ）２）２、Ｐ（ＯＲＣ）２、Ｎ（ＲＣ）２、ＮＨ（ＲＣ）、ＮＨ２、ＯＨ、ＳＨ、ＯＲＣ、ＳＲＣ、ＮＯ２、ＣＮ、ＣＦ３、ＣＦ２ＲＣ、ＣＦ（ＲＣ）２、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、または水素から選択され、各ＲＣは独立して、置換もしくは非置換（Ｃ１〜Ｃ３５）ヒドロカルビル、または置換もしくは非置換（Ｃ１〜Ｃ３５）ヘテロヒドロカルビルであり、
Ｒ１〜Ｒ１２のうちの２つ以上が、１つ以上の環構造を任意に形成することができ、
１つ以上の水素原子が、任意に重水素で置換されてもよく、
任意に、Ｒ１〜Ｒ１２のうちの１つが、ＰＨ（ＲＣ）２、ＰＨ（Ｎ（ＲＣ）２）２、ＰＨ（ＯＲＣ）、ＮＨ（ＲＣ）２、ＮＨ（ＲＣ）２、ＮＨ３、ＯＨ２、ＳＨ２、ＯＨＲＣ、ＳＨＲＣから選択されて、中性構造を形成することができ、各ＲＣは、独立して、置換もしくは非置換（Ｃ１〜Ｃ３５）ヒドロカルビル、または置換もしくは非置換（Ｃ１〜Ｃ３５）ヘテロヒドロカルビルであり、
Ｒ１〜Ｒ１２のうちの少なくとも１つがハロゲンである）、または
ｉｉ）以下に示す構造式２を有するアニオンを含む、少なくとも１つの共触媒
【化２】
2021505696.tif 000025
（式中、Ｒ１３〜Ｒ２４はそれぞれ独立して、ハロゲン、置換もしくは非置換（Ｃ１〜Ｃ４０）ヒドロカルビル、または置換もしくは非置換（Ｃ１〜Ｃ４０）ヘテロヒドロカルビル、Ｓｉ（ＲＣ）３、Ｓｉ（Ｎ（ＲＣ）２）３、Ｓｉ（Ｏ（ＲＣ）２）３、Ｇｅ（ＲＣ）３、Ｇｅ（Ｎ（ＲＣ）２）３、Ｇｅ（Ｏ（ＲＣ）２）３、Ｐ（ＲＣ）２、Ｐ（Ｎ（ＲＣ）２）２、Ｐ（ＯＲＣ）２、Ｎ（ＲＣ）２、ＮＨ（ＲＣ）、ＮＨ２、ＯＨ、ＳＨ、ＯＲＣ、ＳＲＣ、ＮＯ２、ＣＮ、ＣＦ３、ＣＦ２ＲＣ、ＣＦ（ＲＣ）２、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、または水素から選択され、各ＲＣは独立して、置換もしくは非置換（Ｃ１〜Ｃ３５）ヒドロカルビル、または置換もしくは非置換（Ｃ１〜Ｃ３５）ヘテロヒドロカルビルであり、
Ｒ１３〜Ｒ２４のうちの２つ以上が、任意に１つ以上の環状構造を形成することができ、
１つ以上の水素原子が、任意に重水素で置換されてもよく、
任意に、Ｒ１３〜Ｒ２４のうちの１つが、ＰＨ（ＲＣ）２、ＰＨ（Ｎ（ＲＣ）２）２、ＰＨ（ＯＲＣ）、ＮＨ（ＲＣ）２、ＮＨ（ＲＣ）２、ＮＨ３、ＯＨ２、ＳＨ２、ＯＨＲＣ、ＳＨＲＣから選択され、中性構造を形成することができ、各ＲＣは独立して、置換もしくは非置換（Ｃ１〜Ｃ３５）ヒドロカルビル、または置換もしくは非置換（Ｃ１〜Ｃ３５）ヘテロヒドロカルビルであり、
Ｒ１３〜Ｒ２４のうちの少なくとも１つがハロゲンである）、または
ｉｉｉ）ｉとｉｉの組み合わせ、から選択される、触媒系。
【請求項２】
構造式１または２の場合、前記ヒドロカルビルおよび／または前記ヘテロヒドロカルビルが、それぞれ独立して、１つ以上の置換基ＲＳで置換され、各ＲＳが独立して、ハロゲン原子、ポリフルオロ置換、ペルフルオロ置換、Ｆ３Ｃ−、ＦＣＨ２Ｏ−、Ｆ２ＨＣＯ−、Ｆ３ＣＯ−、Ｒ３Ｓｉ−、Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、またはＲ２ＮＣ（Ｏ）−であり、各Ｒは独立して、非置換（Ｃ１〜Ｃ１８）アルキルである、請求項１に記載の触媒系。
【請求項３】
構造式１の場合、Ｒ１〜Ｒ１２のうちのそれぞれが非置換であり、かつ／または構造式２の場合、Ｒ１３〜Ｒ２４のうちのそれぞれが非置換である、請求項１に記載の触媒系。
【請求項４】
構造式１の場合、Ｒ１〜Ｒ１２のうちの２つ以上が、１つ以上の環構造を形成し、前記環構造が、いずれの水素原子も除いて前記環内に３〜５０個の原子を有し、かつ／または構造式２の場合、Ｒ１３〜Ｒ２４のうちの２つ以上が、１つ以上の環構造を形成し、前記環構造が、いずれの水素原子も除いて、前記環内に３〜５０個の原子を有する、請求項１および２に記載の触媒系。
【請求項５】
構造式１の場合、Ｒ１〜Ｒ１２のいずれも環構造を形成せず、かつ／または構造式２の場合、Ｒ１３〜Ｒ２４のいずれも環構造を形成しない、請求項１、２および４のいずれか一項に記載の触媒系。
【請求項６】
前記共触媒の前記アニオンが、少なくとも３つのハロゲン原子を含む、請求項１〜５のいずれか一項に記載の触媒系。
【請求項７】
前記共触媒が、以下の１）〜９５）から選択される構造を含む、請求項１〜６のいずれか一項に記載の触媒系。
【化３−１】
2021505696.tif 000026
【化３−２】
2021505696.tif 000027
【化３−３】
2021505696.tif 000028
【化３−４】
2021505696.tif 000029
【化３−５】
2021505696.tif 000030
【請求項８】
前記共触媒構造が、構造式１を有する少なくとも１つのアニオンおよび／または構造式２を有する少なくとも１つのアニオンを含み、前記共触媒構造が、以下の［ＹｎＸ−Ｌｍ］＋から選択される少なくとも１つのカチオンをさらに含み、式中、Ｘは、Ｂ、Ｃ、Ｎ、Ｏ、Ａｌ、Ｓｉ、Ｐ、またはＳから選択され、各Ｙは独立して、（Ｃ１〜Ｃ４０）−ヒドロカルビル、（Ｃ１〜Ｃ４０）ヘテロヒドロカルビル、Ｓｉ（ＲＣ）３、Ｇｅ（ＲＣ）３、Ｐ（ＲＣ）２、Ｎ（ＲＣ）２、ＯＲＣ、ＳＲＣ、ＮＯ２、ＣＮ、ＣＦ３、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、ハロゲン原子、または水素原子から選択され、前記ヒドロカルビル、ヘテロヒドロカルビル、Ｓｉ（ＲＣ）３、Ｇｅ（ＲＣ）３、Ｐ（ＲＣ）２、Ｎ（ＲＣ）２、ＯＲＣ、ＳＲＣ、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−のそれぞれが、非置換、または１つ以上のＲＳ置換基で置換され、各ＲＳは独立して、ハロゲン原子、ポリフルオロ置換、ペルフルオロ置換、非置換（Ｃ１〜Ｃ１８）アルキル、Ｆ３Ｃ−、ＦＣＨ２Ｏ−、Ｆ２ＨＣＯ−、Ｆ３ＣＯ−、Ｒ３Ｓｉ−、Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、またはＲ２ＮＣ（Ｏ）−であるか、あるいは前記Ｙ基のうちの２つがＸと一緒になって、１つ以上のＲＳ置換基で任意に置換された（Ｃ１〜Ｃ１８）ヒドロカルビレンを形成し、各ＲＣは、（Ｃ１〜Ｃ４０）ヒドロカルビルであり、Ｒは独立して、非置換（Ｃ１〜Ｃ１８）ヒドロカルビルであり、ｍは独立して、０、１、２または３であり、Ｌは中性ルイス塩基であり、ｍ＝０の場合、Ｌは存在せず、ｎは独立して、２、３、４または５であり、２つまたは３つの［ＹｎＸ］＋が、２つ以上の（Ｃ１〜Ｃ３５）ヒドロカルビル、（Ｃ１〜Ｃ３５）ヘテロヒドロカルビル、またはＲＣを結びつけることによって任意に一緒に結合され得る、請求項１〜７のいずれか一項に記載の触媒系。
【請求項９】
前記共触媒構造が、構造式１を有する少なくとも１つのアニオンおよび／または構造式２を有する少なくとも１つのアニオンを含み、前記共触媒構造が、
＋Ｎ（Ｈ）ＲＮ３（Ｉ）
（ここで、各ＲＮが、独立して（Ｃ１〜Ｃ３０）アルキルおよび（Ｃ６〜Ｃ２４）アリールから選択される）、
【化４】
2021505696.tif 000031
（式中、環Ａは、酸素、窒素、および硫黄から選択される１個または２個のヘテロ原子を有する、５〜７員ヘテロシクロアルキル環であり、前記ヘテロシクロアルキル環は、１個以上のハロゲン原子、非置換（Ｃ１〜Ｃ１８）アルキル、ハロ（Ｃ１〜Ｃ６）アルコキシ、Ｒ３Ｓｉ−Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、またはＲ２ＮＣ（Ｏ）−で任意に置換され、各Ｒは、独立して非置換（Ｃ１〜Ｃ１８）ヒドロカルビルである）、
【化５】
2021505696.tif 000032
（式中、環Ｂが、酸素、窒素、および硫黄から選択される１個または２個のヘテロ原子を有する、５〜７員ヘテロアリール基であり、前記ヘテロアリール基が、１個以上のハロゲン原子、非置換（Ｃ１〜Ｃ１８）アルキル、ハロ（Ｃ１〜Ｃ６）アルコキシ、Ｒ３Ｓｉ−、Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、またはＲ２ＮＣ（Ｏ）−で任意に置換され、各Ｒは、独立して非置換（Ｃ１〜Ｃ１８）ヒドロカルビルである）、から選択される少なくとも１つのカチオンをさらに含む、触媒系。
【請求項１０】
前記カチオンが、＋Ｎ（Ｈ）ＲＮ３であり、少なくとも２つのＲＮが、（Ｃ１０〜Ｃ２０）アルキルから選ばれる、請求項１〜９のいずれか一項に記載の触媒系。
【請求項１１】
前記カチオンが、＋Ｃ（Ｃ６Ｈ５）３である、請求項１〜８に記載の触媒系。
【請求項１２】
前記カチオンが、＋Ｃ（Ｃ６Ｈ４ＲＣ）３であり、ＲＣが、（Ｃ１〜Ｃ２０）アルキルである、請求項１〜８に記載の触媒系。
【請求項１３】
前記カチオンが、［Ａｌ（ＲＮ）２（ＯＲＮ２）ｎ］＋であり、各ＲＮが、（Ｃ１〜Ｃ３０）アルキルまたは（Ｃ６〜Ｃ２４）アリールから選ばれ、ｎは、１または２であるか、または２つのＲＮが、それらが結合している前記Ａｌ原子と一緒になって環構造を形成する、請求項１〜８に記載の触媒系。
【請求項１４】
前記カチオンが、［Ｆｅ（Ｃｐ（ＲＮ）ｎ）２］＋であり、ｎが、独立して１、２、３、４または５であり、各ＲＮが、（Ｃ１〜Ｃ３０）アルキルまたは（Ｃ６〜Ｃ２４）アリールから選ばれるか、または２つ以上のＲＮが、それらが結合している前記基と一緒になって環構造を形成する、請求項１〜８に記載の触媒系。
【請求項１５】
前記共触媒構造が、構造式１を有する少なくとも１つのアニオンおよび／または構造式２を有する少なくとも１つのアニオンを含み、前記共触媒構造が、以下から選択される少なくとも１つのカチオンをさらに含む、請求項１〜７に記載の触媒系。
【化６】
2021505696.tif 000033
【請求項１６】
エチレンまたはプロピレンと１つ以上のα−オレフィンコポリマーおよび／または１つ以上のジエンとのポリマー生成物を含み、前記ポリマー生成物が、請求項１〜１５のいずれか一項に記載の触媒系の存在下で重合される、ポリマー組成物。
【請求項１７】
ポリマー組成物を生成するためのプロセスであって、
エチレンまたはプロピレンを選択することと、前記エチレンまたはプロピレンを、
請求項１〜１６のいずれか一項に記載の触媒系の存在下で、１つ以上のα−オレフィンコポリマーおよび／または１つ以上のジエンと重合させることと、を含む、プロセス。
【請求項１８】
前記共触媒構造が、（ａ）Ｒ１が（ＣＨ２＝ＣＨ）−Ｄ−であり、Ｄが、Ｃ１〜Ｃ１８ヒドロカルビレンまたはＣ１〜Ｃ１８ヘテロヒドロカルビレンを表す、構造式１を有する少なくとも一つのアニオンか、または（ｂ）Ｒ１３〜Ｒ２４のうちの少なくとも一つが、独立して（ＣＨ２＝ＣＨ）−Ｄ−から選択され、各Ｄが、独立してＣ１〜Ｃ１８ヒドロカルビレンまたはＣ１〜Ｃ１８ヘテロヒドロカルビレンを表す、構造式２を有する少なくとも一つのアニオン、を含む、請求項１に記載の触媒系。
【発明の詳細な説明】
【背景技術】
【０００１】
関連出願の相互参照
本出願は、２０１７年１０月３１日に出願された米国仮出願第６２／５７９，４１３号の優先権の利益を主張し、その開示の全体が本明細書に組み込まれる。
【発明の概要】
【発明が解決しようとする課題】
【０００２】
触媒活性であるためには、オレフィン重合前駆触媒を適切な共触媒で活性化する必要がある。共触媒は、触媒性能に多大な影響を与える。従来の共触媒は、ＭＡＯおよびアンモニウムテトラキス（ペンタフルオロフェニル）ボレート化合物に基づく。テトラキス（ペンタフルオロフェニル）ボレートアニオンの弱配位性は、オレフィン系重合におけるその有用性の主な理由である。多核ボラン、カルボランまたはメタラカルボランから誘導される、かさ高いアニオンを含む他のイオン重合触媒系は、米国特許第６，２４５，７０６号に記載されている。しかしながら、オレフィン系ポリマーを高い重合温度（例えば、Ｔ＞１７０℃）で効率的に重合することができる新規の「弱配位性」触媒系に対する必要性が依然として存在する。この必要性は、以下の発明によって満たされている。
【課題を解決するための手段】
【０００３】
触媒系であって、少なくとも
Ａ）前駆触媒と、
Ｂ）少なくとも１つの共触媒構造との反応生成物を含み、共触媒構造が以下のｉ）〜ｉｉｉ）
ｉ）以下に示す構造式１から選択されるアニオンを含む、少なくとも１つの共触媒
【化１】
2021505696.tif 000003
である、ルイス酸重合触媒。
（式中、Ｒ１〜Ｒ１２がそれぞれ独立して、ハロゲン、置換もしくは非置換（Ｃ１〜Ｃ４０）ヒドロカルビル、または置換もしくは非置換（Ｃ１〜Ｃ４０）ヘテロヒドロカルビル、Ｓｉ（ＲＣ）３、Ｓｉ（Ｎ（ＲＣ）２）３、Ｓｉ（Ｏ（ＲＣ）２）３、Ｇｅ（ＲＣ）３、Ｇｅ（Ｎ（ＲＣ）２）３、Ｇｅ（Ｏ（ＲＣ）２）３、Ｐ（ＲＣ）２、Ｐ（Ｎ（ＲＣ）２）２、Ｐ（ＯＲＣ）２、Ｎ（ＲＣ）２、ＮＨ（ＲＣ）、ＮＨ２、ＯＨ、ＳＨ、ＯＲＣ、ＳＲＣ、ＮＯ２、ＣＮ、ＣＦ３、ＣＦ２ＲＣ、ＣＦ（ＲＣ）２、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、または水素から選択され、各ＲＣは独立して、置換もしくは非置換（Ｃ１〜Ｃ３５）ヒドロカルビル、または置換もしくは非置換（Ｃ１〜Ｃ３５）ヘテロヒドロカルビルであり、Ｒ１からＲ１２のうちの２つ以上が、１つ以上の環構造を任意に形成してもよく、１つ以上の水素原子が、重水素で任意に置換されてもよく、任意に、Ｒ１〜Ｒ１２のうちの１つが、ＰＨ（ＲＣ）２、ＰＨ（Ｎ（ＲＣ）２）２、ＰＨ（ＯＲＣ）、ＮＨ（ＲＣ）２、ＮＨ（ＲＣ）２、ＮＨ３、ＯＨ２、ＳＨ２、ＯＨＲＣ、ＳＨＲＣから選択され、中性構造を形成してもよく、各ＲＣが独立して、置換または非置換（Ｃ１〜Ｃ３５）ヒドロカルビル、または置換もしくは非置換（Ｃ１〜Ｃ３５）ヘテロヒドロカルビルであり、
Ｒ１〜Ｒ１２の少なくとも１つがハロゲンである）、または
ｉｉ）以下に示す構造式２から選択されるアニオンを含む、少なくとも１つの共触媒
【化２】
2021505696.tif 000004
、
（式中、Ｒ１３〜Ｒ２４はそれぞれ独立して、ハロゲン、置換もしくは非置換（Ｃ１〜Ｃ４０）ヒドロカルビル、または置換もしくは非置換（Ｃ１〜Ｃ４０）ヘテロヒドロカルビル、Ｓｉ（ＲＣ）３、Ｓｉ（Ｎ（ＲＣ）２）３、Ｓｉ（Ｏ（ＲＣ）２）３、Ｇｅ（ＲＣ）３、Ｇｅ（Ｎ（ＲＣ）２）３、Ｇｅ（Ｏ（ＲＣ）２）３、Ｐ（ＲＣ）２、Ｐ（Ｎ（ＲＣ）２）２、Ｐ（ＯＲＣ）２、Ｎ（ＲＣ）２、ＮＨ（ＲＣ）、ＮＨ２、ＯＨ、ＳＨ、ＯＲＣ、ＳＲＣ、ＮＯ２、ＣＮ、ＣＦ３、ＣＦ２ＲＣ、ＣＦ（ＲＣ）２、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、または水素から選択され、各ＲＣが独立して、置換もしくは非置換（Ｃ１〜Ｃ３５）ヒドロカルビル、または置換もしくは非置換（Ｃ１〜Ｃ３５）ヘテロヒドロカルビルであり、
Ｒ１３〜Ｒ２４のうちの２つ以上が、１つ以上の環構造を任意に形成してもよく、１つ以上の水素原子が、任意に重水素で置き換えられてもよく、任意に、Ｒ１３〜Ｒ２４のうちの１つが、ＰＨ（ＲＣ）２、ＰＨ（Ｎ（ＲＣ）２）２、ＰＨ（ＯＲＣ）、ＮＨ（ＲＣ）２、ＮＨ（ＲＣ）２、ＮＨ３、ＯＨ２、ＳＨ２、ＯＨＲＣ、ＳＨＲＣから選択され、中性構造を形成してもよく、各ＲＣは独立して、置換もしくは非置換（Ｃ１〜Ｃ３５）ヒドロカルビル、または置換もしくは非置換（Ｃ１〜Ｃ３５）ヘテロヒドロカルビルであり、
Ｒ１３〜Ｒ２４のうちの少なくとも１つがハロゲンである）、または
ｉｉｉ）ｉとｉｉとの組み合わせ、から選択される、触媒系が提供される。
【発明を実施するための形態】
【０００４】
ハロゲン化カルボランは、高温でのオレフィン重合を効果的に触媒するために使用できることが発見された。
【０００５】
上記のように、Ａ）前駆触媒と、Ｂ）以下のｉ）〜ｉｉｉ）からそれぞれ上記のように選択される少なくとも１つの共触媒構造と、の反応生成物を含む触媒系が提供される。
【０００６】
触媒系は、本明細書に記載されるような２つ以上の実施形態の組み合わせを含み得る。
【０００７】
一実施形態（以下、実施形態Ａ）では、共触媒構造、構造式１および構造式２が、次式［ＹｎＸ−Ｌｍ］＋から選択されル少なくとも１つのカチオンをさらに含み、式中、ＸがＢ、Ｃ、Ｎ、Ｏ、Ａｌ、Ｓｉ、Ｐ、またはＳから選択され、各Ｙは、独立して（Ｃ１〜Ｃ４０）−ヒドロカルビル、（Ｃ１〜Ｃ４０）ヘテロヒドロカルビル、Ｓｉ（ＲＣ）３、Ｇｅ（ＲＣ）３、Ｐ（ＲＣ）２、Ｎ（ＲＣ）２、ＯＲＣ、ＳＲＣ、ＮＯ２、ＣＮ、ＣＦ３、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、ハロゲン原子、または水素原子から選択され、ヒドロカルビル、ヘテロヒドロカルビル、Ｓｉ（ＲＣ）３、Ｇｅ（ＲＣ）３、Ｐ（ＲＣ）２、Ｎ（ＲＣ）２、ＯＲＣ、ＳＲＣ、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−のそれぞれが、非置換または１つ以上のＲＳ置換基で置換されるか、各ＲＳが独立して、ハロゲン原子、ポリフルオロ置換、ペルフルオロ置換、非置換（Ｃ１〜Ｃ１８）アルキル、Ｆ３Ｃ−、ＦＣＨ２Ｏ−、Ｆ２ＨＣＯ−、Ｆ３ＣＯ−、Ｒ３Ｓｉ−、Ｒ３Ｇｅ−、ＲＯ−、ＲＳ−ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、またはＲ２ＮＣ（Ｏ）−であるか、またはＸと共にＹ基のうちの２つが、１つ以上のＲＳ置換基で任意に置換されたヘテロ（Ｃ１〜Ｃ１８）ヒドロカルビレン（すなわち、ヘテロアリールまたはヘテロシクロアルキル基）を形成し、各ＲＣが、（Ｃ１〜Ｃ４０）ヒドロカルビルであり、Ｒが、独立して非置換（Ｃ１〜Ｃ１８）ヒドロカルビルであり、ｍは、独立して０、１、２または３であり、Ｌは、中性ルイス塩基であり、ｍ＝０の場合、Ｌは存在せず、ｎは、独立して２、３、４または５であるか、
または２つまたは３つの［ＹｎＸ］＋が、任意に２つ以上の（Ｃ１〜Ｃ３５）ヒドロカルビル、（Ｃ１〜Ｃ３５）ヘテロヒドロカルビル、またはＲＣを結びつけることによって一緒に結合され得る。
【０００８】
実施形態Ａの特定の実施形態では、カチオン［Ｙｎ−Ｘ−Ｌｍ］＋は、以下から選択される。
【化３】
2021505696.tif 000005
【０００９】
実施形態Ａの他の実施形態では、［Ｙｎ−Ｘ−Ｌｍ］＋中の各ヒドロカルビルおよび／またはヘテロヒドロカルビルは、独立して１つ以上の置換基ＲＳで置換され、各ＲＳは、独立してハロゲン原子、ポリフルオロ置換、ペルフルオロ置換、Ｆ３Ｃ−、ＦＣＨ２Ｏ−、Ｆ２ＨＣＯ−、Ｆ３ＣＯ−、Ｒ３Ｓｉ−、Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、またはＲ２ＮＣ（Ｏ）−であり、各はＲ独立して、非置換（Ｃ１〜Ｃ１８）アルキルである。
【００１０】
一実施形態では、構造式１（以下、実施例Ｂ）の場合、Ｒ１〜Ｒ１２のそれぞれは、非置換であり、かつ／または構造式２（以下、実施形態Ｃ）の場合、Ｒ１３〜Ｒ２４のそれぞれは、非置換である。一実施形態では、構造式１の場合、２つ以上のＲ１〜１２が、１つ以上の環構造を形成し、該環構造が、いずれの水素原子も除いて環内に３〜５０個の原子を有し、かつ／または構造式２の場合、Ｒ１３〜Ｒ２４のうちの２つ以上が、１つ以上の環構造を形成し、該環構造が、いずれの水素原子も除いて、環内に３〜５０個の原子を有する。
【００１１】
実施形態Ｂのいくつかの実施形態では、Ｒ１は水素、ハロゲンもしくは非置換Ｃ１〜Ｃ１８アルキル、Ｃ１〜Ｃ６アルコキシ（Ｃ１〜Ｃ６）アルキルアミノ、ジ（Ｃ１〜Ｃ６）アルキル−（Ｃ２〜Ｃ６）アルケニルシリル、ハロ（Ｃ１〜Ｃ６）アルコキシ、トリ（Ｃ１〜Ｃ６）アルキルシリル、トリ（Ｃ１〜Ｃ６）アルキルシリルオキシ、ハロ（Ｃ１〜Ｃ６）アルキル、トリ（ジ（Ｃ１〜Ｃ６）アルキルアミノ）シリル、Ｃ１〜Ｃ６アルコキシ、Ｃ１〜Ｃ６アルキルチオ、チオ、Ｃ２〜Ｃ６アルカノイル、トリ（Ｃ１〜Ｃ６）アルキルオキシシリル、ジ（Ｃ１〜Ｃ６）アルキルアミノ、トリ（Ｃ１〜Ｃ６）アルキルゲルミル、トリ（ジ（Ｃ１〜Ｃ６）アルキルアミノ）ゲルミル、トリ（Ｃ１〜Ｃ６）アルキルオキシゲルミル、ジ（Ｃ１〜Ｃ６）アルキルホスファナイル（ａｌｋｙｌｐｈｏｓｐｈａｎｅｙｌ）、ジ（ジ（Ｃ１〜Ｃ）アルキルアミノ）ホスファナイル、モノ−もしくはジ（Ｃ１〜Ｃ２０）アルキルアミノ、アミノ、ヒドロキシ、フェニル、またはトリフルオルメタンスルホニルオキシ（ｔｒｉｆｌｕｏｒｍｅｔｈａｎｅｓｕｌｆｏｎｙｌｏｘｙ）である。
【００１２】
実施形態Ｂの他の実施形態では、Ｒ１は、末端オレフィンを含有するヒドロカルビルである。末端オレフィンを含有するヒドロカルビル基の例は、式（ＣＨ２＝ＣＨ）−Ｄ−によって表すことができ、Ｄは、Ｃ１〜Ｃ１８アルキルまたはＣ０〜Ｃ６アルキルフェニル（Ｃ０〜Ｃ６）アルキルを表す。このようなヒドロカルビル基の例としては、アリル、３−ブテン−１−イル、５−ヘキセン−１−イル、および４−ビニルベンジルが含まれる。
【００１３】
実施形態Ｂの他の実施形態では、Ｒ１は、末端オレフィンを含有するヘテロヒドロカルビルである。末端オレフィンを含有するヒドロカルビル基の例は、式（ＣＨ２＝ＣＨ）−Ｄ−によって表すことができ、Ｄは、Ｃ１〜Ｃ１８アルキルを表し、少なくとも１個の炭素原子、ＣＨ基、またはＣＨ２基は、Ｎ、Ｏ、Ｓ、またはＳｉから選択されるヘテロ原子、またはヘテロアリールもしくはヘテロシクロアルキル基で置き換えられる。このようなヒドロカルビル基の例には、（１−ビニルピペリジン−４−イル）メチル、４−（ビニルアミノ）ブチル、（２−（ビニルアミノ）エトキシ）メチル、および（４−ペンテン−１−イルオキシ）メチル、（１−アリル−１Ｈ−イミダゾール−４−イル）メチル、ならびに（（６−アリルピリジン−３−イル）メトキシ）メチルが挙げられる。
【００１４】
実施形態Ｃのいくつかの実施形態では、Ｒ１は、水素、ハロゲンもしくは非置換Ｃ１〜Ｃ１８アルキル、Ｃ１〜Ｃ６アルコキシ（Ｃ１〜Ｃ６）アルキルアミノ、ジ（Ｃ１〜Ｃ６）アルキル−（Ｃ２〜Ｃ６）アルケニルシリル、ハロ（Ｃ１〜Ｃ６）アルコキシ、トリ（Ｃ１〜Ｃ６）アルキルシリル、トリ（Ｃ１〜Ｃ６）アルキルシリルオキシ、ハロ（Ｃ１〜Ｃ６）アルキル、トリ（ジ（Ｃ１〜Ｃ６）アルキルアミノ）シリル、Ｃ１〜Ｃ６アルコキシ、Ｃ１〜Ｃ６アルキルチオ、チオ、Ｃ２〜Ｃ６アルカノイル、トリ（Ｃ１〜Ｃ６）アルキルオキシシリル、ジ（Ｃ１〜Ｃ６）アルキルアミノ、トリ（Ｃ１〜Ｃ６）アルキルゲルミル、トリ（ジ（Ｃ１〜Ｃ６）アルキルアミノ）ゲルミル、トリ（Ｃ１〜Ｃ６）アルキルオキシゲルミル、ジ（Ｃ１〜Ｃ６）アルキルホスファナイル、ジ（ジ（Ｃ１〜Ｃ）アルキルアミノ）ホスファナイル、モノ−またはジ（Ｃ１〜Ｃ２０）アルキルアミノ、アミノ、ヒドロキシ、フェニル、またはトリフルオルメタンスルホニルオキシである。
【００１５】
実施形態Ｃの他の実施形態では、Ｒ１は、末端オレフィンを含有するヒドロカルビルである。このようなヒドロカルビル基の例としては、アリル、３−ブテン−１−イル、５−ヘキセン−１−イル、および４−ビニルベンジルが挙げられる。
【００１６】
実施形態Ｃの他の実施形態では、Ｒ１は、末端オレフィンを含有するヘテロヒドロカルビルである。末端オレフィンを含有するヒドロカルビル基の例は、式（ＣＨ２＝ＣＨ）−Ｄ−によって表すことができ、Ｄは、Ｃ１〜Ｃ１８アルキルを表し、少なくとも１個の炭素原子、ＣＨ基、またはＣＨ２基は、Ｎ、Ｏ、Ｓ、またはＳｉから選択されるヘテロ原子、またはヘテロアリールもしくはヘテロシクロアルキル基で置き換えられる。このようなヒドロカルビル基の例には、（１−ビニルピペリジン−４−イル）メチル、４−（ビニルアミノ）ブチル、（２−（ビニルアミノ）エトキシ）メチル、および（４−ペンテン−１−イルオキシ）メチル、（１−アリル−１Ｈ−イミダゾール−４−イル）メチル、ならびに（（６−アリルピリジン−３−イル）メトキシ）メチルが挙げられる。
【００１７】
一実施形態では、構造式１の場合、Ｒ１〜Ｒ１２のうちのいずれも環構造を形成せず、かつ／または構造式２の場合、Ｒ１３〜Ｒ２４のうちのいずれも環構造を形成しない。一実施形態では、構造式１または２の場合、共触媒は、少なくとも３個のハロゲン原子、または少なくとも４個のハロゲン原子、または少なくとも５個のハロゲン原子、または少なくとも６個のハロゲン原子を含む。一実施形態では、共触媒は、以下の１）〜９５）から選択される構造を含む（以下の各構造において、各黒い点はホウ素原子を表す）。
【化４−１】
2021505696.tif 000006
【化４−２】
2021505696.tif 000007
【化４−３】
2021505696.tif 000008
【化４−４】
2021505696.tif 000009
【化４−５】
2021505696.tif 000010
【化４−６】
2021505696.tif 000011
【００１８】
一実施形態では、共触媒は、以下、上の１）〜１０）、または１）〜５）、または上の１）もしくは２）から選択される構造を含む。
【００１９】
好適な前駆触媒の例としては、フェノキシ型遷移金属錯体（例えば、ＷＯ２００７／１３６４９７、ＷＯ２００７／１３６４９６およびＷＯ２００７／１３６４９４を参照）、幾何拘束型遷移金属錯体（例えば、ＵＳ６０３４０２２、ＵＳ６２６８４４４およびＵＳ６１２１１８５を参照）、およびビス−メタロセン遷移金属錯体（例えば、ＵＳ６２４５７０６を参照）が挙げられる。各特許参照は、参照により本明細書に組み込まれる。
【００２０】
一実施形態では、前駆触媒は、以下から選択され、
【化５】
2021505696.tif 000012
式中、構造式ａ〜ｃのそれぞれの場合、各Ｍは、独立して、チタン、ジルコニウム、またはハフニウムであり、それぞれ独立して、＋２、＋３、または＋４の形式酸化状態であり、各ｎは、０から３の整数であり、ｎが０であるとき、Ｘは存在せず、各Ｘは、独立して、中性、モノアニオン性、またはジアニオン性である単座配位子であるか、または、２つのＸがまとまって、中性、モノアニオン性、またはジアニオン性である二座配位子を形成し、Ｘおよびｎが、式（Ｉ）の金属−配位子錯体が全体として中性であるように選ばれ、構造式ａの場合、Ｒ１〜Ｒ７、および構造式ｂの場合、Ｒ１〜Ｒ７、および構造式ｃの場合、Ｒ１〜Ｒ１６は、それぞれ独立して、（Ｃ１〜Ｃ４０）ヒドロ−カルビル、（Ｃ１〜Ｃ４０）ヘテロ−ヒドロカルビル、Ｓｉ（ＲＣ）３、Ｇｅ（ＲＣ）３、Ｐ（ＲＰ）２、Ｎ（ＲＮ）２、ＯＲＣ、ＳＲＣ、ＮＯ２、ＣＮ、ＣＦ３、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、ハロゲン原子、水素原子から選択され、ヒドロカルビル、ヘテロヒドロカルビル、Ｓｉ（ＲＣ）３、Ｇｅ（ＲＣ）３、Ｐ（ＲＰ）２、Ｎ（ＲＮ）２、ＯＲＣ、ＳＲＣ、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−のそれぞれ、およびＲ基は、独立して、非置換であるか、または１つ以上のＲＳ置換基で置換され、各ＲＳは、独立して、ハロゲン原子、ポリフルオロ置換、ペルフルオロ置換、Ｆ３Ｃ−、ＦＣＨ２Ｏ−、Ｆ２ＨＣＯ−、Ｆ３ＣＯ−、Ｒ３Ｓｉ−、Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、またはＲ２ＮＣ（Ｏ）−から選択され、
構造式ａの場合、Ｒ１〜Ｒ７、および構造式ｂの場合、Ｒ１〜Ｒ７、および構造式ｃの場合、Ｒ１〜Ｒ１６は、独立して、任意に２つ以上のＲ基が、１つ以上の環構造に結びつけることができ、そのような環構造は、いずれの水素原子も除いて環内に３〜５０個の原子を有し、
構造式ｃの場合、各Ｚは、独立して、Ｏ、Ｓ、Ｎ（Ｃ１〜Ｃ４０）ヒドロカルビル、またはＰ（Ｃ１〜Ｃ４０）ヒドロカルビルであり、
構造式ｃの場合、Ｌは、（Ｃ１〜Ｃ４０）ヒドロカルビレンまたは（Ｃ１〜Ｃ４０）ヘテロヒドロカルビレンであり、（Ｃ１〜Ｃ４０）ヒドロカルビレンは、構造式ｃ（これにＬが結合している）のＺ原子を連結する３個の炭素原子〜１０個の炭素原子のリンカー骨格を含む一部分を有し、（Ｃ１〜Ｃ４０）ヘテロヒドロカルビレンは、式（Ｉ）中のＺ原子を連結する３個の原子〜１０個の原子のリンカー骨格を含む一部分を有し、（Ｃ１〜Ｃ４０）ヘテロヒドロカルビレンの３個の原子〜１０個の原子のリンカー骨格の３〜１０原子のそれぞれが、独立して炭素原子またはヘテロ原子であり、各ヘテロ原子は、独立して、Ｏ、Ｓ、Ｓ（Ｏ）、Ｓ（Ｏ）２、Ｓｉ（ＲＣ）２、Ｇｅ（ＲＣ）２、Ｐ（ＲＣ）、またはＮ（ＲＣ）であり、独立して各ＲＣは、独立して（Ｃ１〜Ｃ３０）ヒドロカルビルであるか、または存在しない。
【００２１】
一実施形態では、前駆触媒は、上記のように、構造式ｃから選択される。
【００２２】
フェノキシ型錯体（構造式ｃ）のいくつかの例としては、ビス（（２−オキソイ１−３−（１，２，３，４，６，７，８，９−オクタヒドロアントラセン−５−ｙ１）−５−（メチル）フェニ１）−２−フェノキシ）プロパン１，２−ジイルジルコニウム（ＩＶ）ジメチル；ビス（（２−オキソイ１−３−（１，２，３，４，６，７，８，９−オクタヒドロアントラセン−５−ｙ１）−５−（メチル）フェニ１）−２−フェノキシ）プロパン−１，２−ジイルジルコニウム（ＩＶ）ジクロリド；ビス（（２−オキソイ１−３−（ジベンゾ−ＩＨ−ピロール−１−ｙ１）−５−（メチル）フェニ１）−２−フェノキシ）プロパン−１，２−ジイルジルコニウム（ＩＶ）ジメチル；ビス（（２−オキソイ１−３−（ジベンゾ−１Ｈ−ピロール−１−ｙ１）−５−（メチル）−フェニ１）−２−フェノキシ）プロパン−１，２−ジイルジルコニウム（ＩＶ）ジクロリド；ビス（（２−オキソイ１−３−（１，１−ジメチルエチル）フェン−Ｉ−ｙ１）−５−（メチル）フェニ１）−２−フェンオキシ）プロパン−１，２−ジイルジルコニウム（ＩＶ）ジメチル；ビス（（２−オキソイ１−３−（１，１−ジメチルエチル）フェン−１−ｙ１）−５−（メチル）フェニ１）−２−フェノキシ）−プロパン−１，２−ジイルジルコニウム（ＩＶ）ジクロリド；ビス（（２−オキソイ１−３−（１，２，３，４，６，７，８，９−オクタヒドロ−アントラセン−５−ｙ１）−５−（メチル）フェニ１）−２−フェノキシ）−トランス−シクロヘキサン−１，２−ジメチレンイ１−１；２−ジイルジルコニウム（ＩＶ）ジメチル；ビス（（２−オキソイ１−３−（１，２，３，４，６，７，８，９−オクタヒドロアントラセン−５−ｙ１）−５−（メチル）フェニ１）−２−フェノキシ）−トランスシクロヘキサン−１，２−ジメチレニル−１，２−ジイルジルコニウム（ＩＶ）ジクロリド；ビス（（２−オキソイ１−３−（ジベンゾ−１Ｈ−ピロール−１−ｙ１）−５−（メチル）フェニ１）−２−フェノキシ）−トランス−シクロヘキサン−１，２−ジメチレンニ１−１，２−ジイ１ジルコニウム（ＩＶ）ジメチル；ビス（（２−オキソイ１−３−（ジベンゾ−１Ｈ−ピロール−１−ｙ１）−５−（メチル）フェニ１）−２−フェノキシ）−トランス−シクロヘキサン−１，２−ジメチレニ１−１，２ジイルジルコニウム（ＩＶ）ジクロリド；ビス（（２−オキソイ１−３−（１，１−ジメチルエチル）フェン−ｙ１）−５−（メチル）−フェニ１）−２−フェノキシ）−トランス−シクロヘキサン−１，２−ジメチレニ１−１，２−ジイルジルコニウム（ＩＶ）ジメチル；ビス（（２−オキソイ１−３−（１，１−ジメチルエチル）フェン−ｌ−ｙ１）−５−（メチル）フェニ１）−２−フェノキシ）−トランスシクロヘキサン−１，２−ジメチレニ１−１，２−ジイルジルコニウム（ＩＶ）ジクロリド；ビス（（２−オキソイ１−３−（１，２，３，４，６，７，８，９−オクタヒドロ−アントラセン−５−ｙ１）−５−（メチル）フェニ１）−２−フェノキシ）−シス−シクロヘキサン−１，３−ジイルジルコニウム（Ｎ）ジメチル；ビス（（２−オキソイ１−３−（１，２，３，４，６，７、８，９−オクタヒドロ−アントラセン−５−ｙ１）−５−（メチル）フェニ１）−２−フェノキシ）−シス−シクロヘキサン−１，３−ジイルジルコニウム（ＩＶ）ジクロリド；ビス（（２−オキソイル−３−（ジベンゾ−１Ｈ−ピロール−１−ｙ１）−５−（メチル）フェニ１）−２−フェノキシ）−シス−シクロヘキサン−１，３−ジイルジルコニウム（Ｎ）ジメチル；およびビス（（２−オキソイ１−３−（ｄベンゾ−Ｈ−ピロール−１−ｙ１）−５−（メチル）フェニ１）−２−フェノキシ）−シス−シクロヘキサン−１，３−ジイルジルコニウム（ＩＶ）ジクロリドが挙げられるが、これらに限定されない。
【００２３】
一実施形態では、前駆触媒は、上記のように、構造式ａから選択される。
【００２４】
幾何拘束型複合体（構造式ａ）のいくつかの例としては、（ｔｅｒｔ−ブチルアミド）（１，１−ジメチル−２，３，４，９−ヘキサヒドロナフタレニ１）ジメチルシランチタンジメチル；（ｔｅｒｔ−ブチルアミド）（１，１，２，３−テトラメチ１−２，３，４，９，１０−１１−１，４，５，６，７，８−ヘキサヒドロナフタレニル）ジメチルシランチタンジメチル；（ｔｅｒｔ−ブチルアミド）−（テトラメチ１−５−シクロペンタジエニル）ジメチルシランチタンジベンジル；（ｔｅｒｔ−ブチルアミド）−（テトラメチ１−１５−シクロペンタジエニル）ジメチルシランチタンジメチル；（ｔｅｒｔ−ブチルアミド）（テトラ−メチ１−５−シクロペンタジエニ１）−１，２−エタンジイルチタンジメチル；（ｔｅｒｔ−ブチルアミド）（テトラ−メチ１−１５−シクロペンタジエニル）ジメチルシランチタン（ＩＩＩ）２−（ジメチルアミノ）ベンジル；（ｔｅｒｔ−ブチルアミド）（テトラメチ１−１５−シクロ−ペンタジエニル）ジメチルシランチタン（ＩＩＩ）２，４−ジメチル−ペンタジエニル；（ｔｅｒｔ−ブチルアミド）−（テトラメチ１−１５−シクロペンタジエニル）ジメチルシランチタン（ＩＩ）１，４−ジフェニル−１，３−ブタジエン；（ｔｅｒｔ−ブチルアミド）（テトラメチ１−１５−シクロペンタジエニル）ジメチルシランチタン（ＩＩ）１，３−ペンタジエン；（ｔｅｒｔ−ブチルアミド）（２−メチルインデニル）ジメチル−シランチタン（ＩＩ）１，４−ジフェニル−１，３−ブタジエン；（ｔｅｒｔ−ブチルアミド）（２メチルインデニル）−ジメチルシランチタン（ＩＩ）２，４−ヘキサジエン；および（ｔｅｒｔ−ブチル−アミド）（２−メチルインデニル）ジメチルシランチタン（ＩＶ）２，３−ジメチル−１，３−ブタジエンが挙げられるが、これらに限定されない。
【００２５】
一実施形態では、前駆触媒は、上記のように、構造式ｂから選択される。
【００２６】
ビス−メタロセン錯体（構造式ｂ）のいくつかの例としては、ビス（シクロペンタジエニル）ジルコニウムジメチル；ビス（シクロペンタジエニル）ジルコニウムジエチル；ビス（シクロペンタジエニル）ジルコニウムジプロピル；ビス（シクロペンタジエニル）ジルコニウムジブチル；ビス（シクロペンタジエニル）ジルコニウムジフェニル；ビス（シクロペンタジエニル）ジルコニウムジネオペンチル；ビス（シクロペンタジエニル）ジルコニウムジ（ｍ−トリル）；ビス（シクロペンタジエニル）ジルコニウムジ（ｐ−トリル）；ビス（ｔブチルシクロペンタジエニル）ジルコニウムジメチル；ビス−（ｔブチルシクロ−ペンタジエニル）ジルコニウムジメチル；およびビス（シクロヘキシルメチルシクロペンタジエニル）ジルコニウムジメチルが挙げられるが、これらに限定されない。
【００２７】
一実施形態では、共触媒は、構造式１から選択される構造を含む。さらなる実施形態では、共触媒構造は、それぞれ上記のような、以下の構造ａ）〜ｊ）、ｒ）またはｑ）から選択される少なくとも１つのカチオンをさらに含む。
【００２８】
一実施形態では、構造式１の場合、ヒドロカルビルおよび／またはヘテロヒドロカルビルは、それぞれ独立して、１つ以上の置換基ＲＳで置換され、各ＲＳは、独立してハロゲン原子、ポリフルオロ置換、ペルフルオロ置換、Ｆ３Ｃ−、ＦＣＨ２Ｏ−、Ｆ２ＨＣＯ−、Ｆ３ＣＯ−、Ｒ３Ｓｉ−、Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、またはＲ２ＮＣ（Ｏ）−であり、各Ｒは、独立して非置換（Ｃ１〜Ｃ１８）アルキルである。
【００２９】
一実施形態では、構造式１の場合、Ｒ１〜Ｒ１２のそれぞれは、非置換である。
【００３０】
一実施形態では、構造式１の場合、Ｒ１〜Ｒ１２のうちの２つ以上が、１つ以上の環構造を形成し、該環構造は、いずれの水素原子を除いて、環内に３〜５０個の原子を有する。
【００３１】
一実施形態では、構造式１の場合、Ｒ１〜Ｒ１２のうちのいずれも、環構造を形成しない。
【００３２】
一実施形態では、構造式１の場合、共触媒は、少なくとも３個のハロゲン原子、または少なくとも４個のハロゲン原子、または少なくとも５個のハロゲン原子、または少なくとも６個のハロゲン原子を含む。
【００３３】
構造式１は、本明細書に記載の２つ以上の実施形態の組み合わせを含み得る。
【００３４】
一実施形態では、共触媒は、構造式２から選択される構造を含む。さらなる実施形態では、共触媒構造は、それぞれ上記のような以下の構造ｋ）〜ｐ）から選択される少なくとも１つのカチオンをさらに含む。
【００３５】
一実施形態では、構造式２の場合、ヒドロカルビルおよび／またはヘテロヒドロカルビルは、それぞれ独立して、１つ以上の置換基ＲＳで置換され、各ＲＳは、独立してハロゲン原子、ポリフルオロ置換、ペルフルオロ置換、Ｆ３Ｃ−、ＦＣＨ２Ｏ−、Ｆ２ＨＣＯ−、Ｆ３ＣＯ−、Ｒ３Ｓｉ−、Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、またはＲ２ＮＣ（Ｏ）−であり、各Ｒは、独立して、非置換（Ｃ１〜Ｃ１８）アルキルである。
【００３６】
一実施形態では、構造式２の場合、Ｒ１３〜Ｒ２４のそれぞれは、置換されていない。
【００３７】
一実施形態では、構造式２の場合、Ｒ１３〜Ｒ２４のうちの２つ以上が、１つ以上の環構造を形成し、該環構造は、いずれの水素原子も除いて環内に３〜５０個の原子を有する。一実施形態では、構造式２の場合、Ｒ１３〜Ｒ２４のうちのいずれも、環構造を形成しない。
【００３８】
一実施形態では、構造式２の場合、共触媒は、少なくとも３個のハロゲン原子、さらに少なくとも４個のハロゲン原子、さらに少なくとも５個のハロゲン原子、さらに少なくとも６個のハロゲン原子を含む。
【００３９】
構造式２は、本明細書に記載の２つ以上の実施形態の組み合わせを含み得る。
【００４０】
また、エチレンまたはプロピレンと１つ以上のα−オレフィンコポリマーおよび／または１つ以上のジエンのポリマー生成物を含む、ポリマー組成物が提供され、ポリマー生成物は、前記請求項のいずれか一項に記載の触媒系の存在下で重合される。
【００４１】
また、エチレンまたはプロピレンを選択することと、請求項１〜２３のいずれか一項に記載の触媒系の存在下で、該エチレンまたはプロピレンを１つ以上のα−オレフィンコポリマーおよび／または１つ以上のジエンと重合することと、を含む、ポリマー組成物を生成するためのプロセスが提供される。
【００４２】
一実施形態では、重合温度は、−２０℃〜３５０℃である。
【００４３】
また、発明の組成物から形成される少なくとも１つの構成成分を含む物品を提供する。
【００４４】
本明細書に記載されるような共触媒の一般的な合成は、以下の通りである。
【化６】
2021505696.tif 000013
【００４５】
定義
相反する記載がない限り、本開示の出願日の時点で最新のものある。
【００４６】
化学化合物に関して、本明細書で使用される場合、「置換された」という用語は、置換基、すなわち、少なくとも１個の炭素原子、または好ましくは、少なくとも１個のヘテロ原子（例えば、Ｏ、Ｓ、Ｎ、Ｐなど）を含む、例えば炭素原子上の水素を置き換える基を指す。置換基としては、上述したように、ハロゲン原子、ポリフルオロ置換、ペルフルオロ置換基、Ｆ３Ｃ−、ＦＣＨ２Ｏ−、Ｆ２ＨＣＯ−、Ｆ３ＣＯ−、（Ｒ）３Ｓｉ−、（Ｒ）３Ｇｅ−、（Ｒ）Ｏ−、（Ｒ）Ｓ−、（Ｒ）Ｓ（Ｏ）−、（Ｒ）Ｓ（Ｏ）２−、（Ｒ）２Ｐ−、（Ｒ）２Ｎ−、（Ｒ）２Ｃ＝Ｎ−、ＮＣ、（Ｒ）Ｃ（Ｏ）Ｏ−、（Ｒ）ＯＣ（Ｏ）−、（Ｒ）Ｃ（Ｏ）Ｎ（Ｒ）−、および（Ｒ）２ＮＣ（Ｏ）−などのＲＳ置換基が挙げられるが、これらに限定されず、各Ｒは独立して、非置換（Ｃ１〜Ｃ１８）アルキルである。
【００４７】
化学化合物に関して、本明細書で使用される場合、「非置換」という用語は、少なくとも１個のヘテロ原子（例えば、Ｏ、Ｓ、Ｎ、Ｐなど）を含む置換基がないことを指す。
【００４８】
本明細書で使用される場合、「ヒドロカルビル」という用語は、水素原子および炭素原子のみを含有する一価（モノラジカルまたはラジカル）の化学基を指す。ヒドロカルビル基の例は、アルキル基、アルケニル基、シクロアルキル基、およびアリール基である。本明細書で使用される場合、「置換ヒドロカルビル」という用語は、少なくとも１個の水素原子が、少なくとも１個のヘテロ原子を含む置換基で置換されている、ヒドロカルビルを指す。
【００４９】
本明細書で使用される場合、「ヘテロヒドロカルビル」という用語は、少なくとも１個の炭素原子、またはＣＨ基、もしくはＣＨ２基が、ヘテロ原子、または少なくとも１個のヘテロ原子を含有する化学基で置き換えられている、ヒドロカルビルを指す。このようなヘテロヒドロカルビル基の例は、ＣＨ３Ｏ−（メトキシ）、ＣＨ３ＣＨ２ＮＨ−（エチルアミノ）、（ＣＨ３ＣＨ２）２ＮＣ６Ｈ４−（ジメチルアミノフェニル）、ＣＨ３ＯＣＨ２ＣＨ２ＯＣＨ２−（メトキシエトキシメチル）である。ヘテロ原子としては、Ｏ、Ｎ、Ｐ、ＳｉおよびＳが挙げられるが、これらに限定されない。ヘテロヒドロカルビル基の他の例としては、ピペリジニル、ピペラジニル、モルホリニル、フリル、ピロリジン−１−イルメチル、アゼパン−１−イルメチル、およびチアゾリジン−３−イルメチルなどのヘテロシクロアルキル基と、ピリジニル、ピリミジニル、ピリジン−４−イルメチル、イミダゾリル、イミダゾリルメチル、チアゾリル、およびオキサゾリルなどのヘテロアリール基と、が挙げられる。
【００５０】
本明細書で使用される場合、「置換ヘテロヒドロカルビル」という用語は、少なくとも１個の水素原子が、少なくとも１個のヘテロ原子を含む置換基で置換されているヘテロヒドロ−カルビルを指す。
【００５１】
本明細書で使用される場合、「ヒドロカルビレン」という用語は、水素原子および炭素原子のみを含有する二価（ジラジカル）化学基を指す。本明細書で使用される場合、「置換ヒドロカルビレン」という用語は、少なくとも１個の水素原子が、少なくとも１つのヘテロ原子を含む置換基で置換されているヒドロカルビレンを指す。
【００５２】
本明細書で使用される場合、「ヘテロヒドロカルビレン」という用語は、少なくとも１個の炭素原子、またはＣＨ基、もしくはＣＨ２基が、ヘテロ原子、または少なくとも１個のヘテロ原子を含有する化学基、例えば、−ＣＨ２ＣＨ２ＯＣＨ２ＣＨ２−（オキシジ−（２，１−エタン）ジイル）、−ＣＨ２ＣＨ２ＣＨ２ＣＨ２Ｏ−（４−ブタンイル−１−オキシ）、−ＯＣＨ２ＣＨ２Ｏ−（１，２−エタンジイル−ビス（オキシ））で置換されている、ヒドロカルビレンを指す。ヘテロ原子としては、Ｏ、Ｎ、Ｐ、ＳｉおよびＳが挙げられるが、これらに限定されない。本明細書で使用される場合、「置換ヘテロヒドロカルビレン」という用語は、少なくとも１個の水素原子が、少なくとも１個のヘテロ原子を含む置換基で置換されている、ヘテロヒドロカルビレンを指す。
【００５３】
本明細書で使用される場合、「アリール」という用語は、フェニル（すなわち、単環式アリール）、または少なくとも１つのフェニル環を含有する二環式環系もしくは芳香族二環式環系に炭素原子のみを含有する芳香族二環式環を意味する。二環式アリールは、アズレニル、ナフチル、または単環式シクロアルキル、単環式シクロアルケニル、または単環式ヘテロシクリルに縮合したフェニルであり得る。二環式アリールは、二環式系のフェニル部分に含有される任意の炭素原子、またはナフチルまたはアズレニル環を有する任意の炭素原子を介して親分子部分に結合する。二環式アリールの縮合単環式シクロアルキルまたは単環式ヘテロシクリル部分は、１つまたは２つのオキソおよび／またはチオキソ基で任意に置換されている。二環式アリールの代表例には、アズレニル、ナフチル、ジヒドロインデン−１−イル、ジヒドロインデン−２−イル、ジヒドロインデン−３−イル、ジヒドロインデン−４−イル、２，３−ジヒドロインドール−４−イル、２，３−ジヒドロインドール−５−イル、２，３−ジヒドロインドール−６−イル、２，３−ジヒドロインドール−７−イル、インデン−１−イル、インデン−２−イル、インデン−３−イル、インデン−４−イル、ジヒドロナフタレン−２−イル、ジヒドロナフタレン−３−イル、ジヒドロナフタレン−４−イル、ジヒドロナフタレン−１−イル、５，６，７，８−テトラヒドロナフタレン−１−イル、５，６，７，８−テトラヒドロナフタレン−２−イル、２，３−ジヒドロベンゾフラン−４−イル、２，３−ジヒドロベンゾフラン−５−イル、２，３−ジヒドロベンゾフラン−６−イル、２，３−ジヒドロベンゾフラン−７−イル、ベンゾ［ｄ］［１，３］ジオキソール−４−イル、ベンゾ［ｄ］［１，３］ジオキソール−５−イル、２Ｈ−クロメン−２−オン−５−イル、２Ｈ−クロメン−２−オン−６−イル、２Ｈ−クロメン−２−オン−７−イル、２Ｈ−クロメン−２−オン−８−イル、イソインドリン−１，３−ジオン−４−イル、イソインドリン−１，３−ジオン−５−イル、インデン−１−オン−４−イル、インデン−１−オン−５−イル、インデン−１−オン−６−イル、インデン−１−オン−７−イル、２，３−ジヒドロベンゾ［ｂ］［１，４］ジオキサン−５−イル、２，３−ジヒドロベンゾ［ｂ］［１，４］ジオキサン−６−イル、２Ｈ−ベンゾ［ｂ］［１，４］オキサジン３（４Ｈ）−オン−５−イル、２Ｈ−ベンゾ［ｂ］［１，４］オキサジン３（４Ｈ）−オン−６−イル、２Ｈ−ベンゾ［ｂ］［１，４］オキサジン３（４Ｈ）−オン−７−イル、２Ｈ−ベンゾ［ｂ］［１，４］オキサジン３（４Ｈ）−オン−８−イル、ベンゾ［ｄ］オキサジン−２（３Ｈ）−オン−５−イル、ベンゾ［ｄ］オキサジン−２（３Ｈ）−オン−６−イル、ベンゾ［ｄ］オキサジン−２（３Ｈ）−オン−７−イル、ベンゾ［ｄ］オキサジン−２（３Ｈ）−オン−８−ｙｌ、キナゾリン−４（３Ｈ）−オン−５−イル、キナゾリン−４（３Ｈ）−オン−６−イル、キナゾリン−４（３Ｈ）−オン−７−イル、キナゾリン−４（３Ｈ）−オン−８−イル、キノキサリン−２（１Ｈ）−オン−５−イル、キノキサリン−２（１Ｈ）−オン−６−イル、キノキサリン−２（１Ｈ）−オン−７−イル、キノキサリン−２（１Ｈ）−オン−８−イル、ベンゾ［ｄ］チアゾール−２（３Ｈ）−オン−４−イル、ベンゾ［ｄ］チアゾール−２（３Ｈ）−オン−５−イル、ベンゾ［ｄ］チアゾール−２（３Ｈ）−オン−６−イル、およびベンゾ［ｄ］チアゾール−２（３Ｈ）−オン−７−イルが挙げられるが、これらに限定されない。特定の実施形態では、二環式アリールは、（ｉ）ナフチルまたは（ｉｉ）５もしくは６員単環式シクロアルキル、５もしくは６員単環式シクロアルケニル、または５もしくは６員単環式ヘテロシクリルのいずれかに縮合したフェニル環であり、縮合シクロアルキル、シクロアルケニル、およびヘテロシクリル基は、独立してオキソまたはチオキソである１つまたは２つの基で任意に置換されている。
【００５４】
本明細書で使用される場合、「シクロアルキル」または「シクリル」という用語は、単環式または二環式シクロアルキル環系を意味する。単環式環系は、３〜８個の炭素原子を含有する環状炭化水素基であり、このような基は、飽和または不飽和であり得るが、芳香族ではない。特定の実施形態では、シクロアルキル基は完全に飽和している。単環式シクロアルキルの例としては、シクロプロピル、シクロブチル、シクロペンチル、シクロペンテニル、シクロヘキシル、シクロヘキセニル、シクロヘプチル、およびシクロオクチルが挙げられる。二環式シクロアルキル環系は、架橋単環式環または縮合二環式環である。架橋単環式環は、単環式シクロアルキル環を含有し、単環式環の隣接しない２個の炭素原子は、１〜３個の追加の炭素原子のアルキレン架橋で結合されている（つまり、−（ＣＨ２）ｗ−の形態の架橋基で、ｗは１、２、または３である）。二環式環系の代表例としては、ビシクロ［３．１．１］ヘプタン、ビシクロ［２．２．１］ヘプタン、ビシクロ［２．２．２］オクタン、ビシクロ［３．２．２］ノナン、ビシクロ［３．３．１］ノナン、およびビシクロ［４．２．１］ノナンが挙げられるが、これらに限定されない。縮合二環式シクロアルキル環系は、フェニル、単環式シクロアルキル、単環式シクロアルケニル、単環式ヘテロシクリル、または単環式ヘテロアリールのいずれかに縮合した単環式シクロアルキル環を含有する。架橋または縮合二環式シクロアルキルは、単環式シクロアルキル環内に含有される任意の炭素原子を介して親分子部分に結合している。シクロアルキル基は、独立してオキソまたはチオキソである１つまたは２つの基で任意に置換される。特定の実施形態では、縮合二環式シクロアルキルは、フェニル環、５もしくは６員単環式シクロアルキル、５もしくは６員単環式シクロアルケニル、５もしくは６員単環式ヘテロシクリル、または５員もしくは６員単環式ヘテロアリールのいずれかに縮合した５もしくは６員単環式シクロアルキルであり、縮合二環式シクロアルキルは、独立してオキソまたはチオキソである１つまたは２つの基により任意に置換される。
【００５５】
本明細書で使用される場合、「ハロ」または「ハロゲン」という用語は、−Ｃｌ、−Ｂｒ、−Ｉまたは−Ｆを意味する。
【００５６】
「ハロアルキル」および「ハロアルコキシ」という用語は、場合によっては、１つ以上のハロゲン原子で置換されているアルキルまたはアルコキシ基を指す。
【００５７】
本明細書で使用される場合、「ヘテロアリール」という用語は、少なくとも１つの複素芳香環を含有する単環式ヘテロアリールまたは二環式環系を意味する。単環式ヘテロアリールは、５または６員環であり得る。５員環は、２つの二重結合および１、２、３、または４個の窒素原子、ならびに任意に１個の酸素または硫黄原子から成る。６員環は、３つの二重結合および１、２、３、または４個の窒素原子から成る。５員または６員ヘテロアリールは、ヘテロアリール内に含有される任意の炭素原子または任意の窒素原子を介して親分子部分に結合される。単環式ヘテロアリールの代表例としては、フリル、イミダゾリル、イソキサゾリル、イソチアゾリル、オキサジアゾリル、オキサゾリル、ピリジニル、ピリダジニル、ピリミジニル、ピラジニル、ピラゾリル、ピロリル、テトラゾリル、チアジアゾリル、チアゾリル、チエニル、トリアゾリル、およびトリアジニルが挙げられるが、これらに限定されない。二環式ヘテロアリールは、フェニル、単環式シクロアルキル、単環式シクロアルケニル、単環式ヘテロシクリル、または単環式ヘテロアリールに縮合した単環式ヘテロアリールから成る。二環式ヘテロアリール基の縮合シクロアルキルまたはヘテロシクリル部分は、独立してオキソまたはチオキソである１つまたは２つの基で任意に置換されている。二環式ヘテロアリールが、縮合シクロアルキル、シクロアルケニル、またはヘテロシクリル環を含有する場合、二環式ヘテロアリール基は、二環式環系の単環式ヘテロアリール部分に含有される任意の炭素または窒素原子を介して親分子部分に結合されている。二環式ヘテロアリールが、ベンゾ環に縮合した単環式ヘテロアリールである場合、二環式ヘテロアリール基は、二環式環系内の任意の炭素原子または窒素原子を介して親分子部分に結合されている。二環式ヘテロアリールの代表例としては、ベンズイミダゾリル、ベンゾフラニル、ベンゾチエニル、ベンゾオキサジアゾリル、ベンゾオキサチアジアゾリル、ベンゾチアゾリル、シンノリニル、５，６−ジヒドロキノリン−２−イル、５，６−ジヒドロイソキノリン−１−イル、フロピリジニル、インダゾリル、インドリル、イソキノリニル、ナフチリジニル、キノリニル、プリニル、５，６，７，８−テトラヒドロキノリン−２−イル、５，６，７，８−テトラヒドロキノリン−３−イル、５，６，７，８−テトラヒドロキノリン−４−イル、５，６，７，８−テトラヒドロイソキノリン−１−イル、チエノピリジニル、４，５，６，７−テトラヒドロベンゾ［ｃ］［１，２，５］オキサジアゾリル、２，３−ジヒドロチエノ［３，４−ｂ］［１，４］ジオキサン−５−イル、および６，７−ジヒドロベンゾ［ｃ］［１，２，５］オキサジアゾール−４（５Ｈ）−オニルが挙げられるが、これらに限定されない。特定の実施形態では、縮合二環式ヘテロアリールは、フェニル環、５もしくは６員単環式シクロアルキル、５もしくは６員単環式シクロアルケニル、５もしくは６員単環式ヘテロシクリル、または５もしくは６員単環式ヘテロアリールのいずれかに縮合した５もしくは６員単環式ヘテロアリール環であり、縮合シクロアルキル、シクロアルケニル、およびヘテロシクリル基は、独立してオキソまたはチオキソである１つまたは２つの基により任意に置換されている。
【００５８】
本明細書で使用される場合、「ヘテロシクリル」および「ヘテロシクロアルキル」という用語は、単環式複素環または二環式複素環を意味する。単環式複素環は、環が飽和または不飽和であるが芳香族ではない、Ｏ、Ｎ、およびＳから成る群から独立して選択される少なくとも１個のヘテロ原子を含有する３、４、５、６または７員環である。３または４員環は、Ｏ、ＮおよびＳからなる群から選択される１個のヘテロ原子を含有する。５員環は、０または１つの二重結合ならびにＯ、ＮおよびＳからなる群から選択される１、２または３個のヘテロ原子を含有し得る。６または７員環は、０、１または２つの二重結合ならびにＯ、ＮおよびＳからなる群から選択される１、２または３個のヘテロ原子を含有する。単環式複素環は、単環式複素環内に含有される任意の炭素原子または任意の窒素原子を介して親分子部分に結合されている。単環式複素環の代表例としては、アゼチジニル、アゼパニル、アジリジニル、ジアゼパニル、１，３−ジオキサニル、１，３−ジオキソラニル、１，３−ジチオラニル、１，３−ジチアニル、イミダゾリニル、イミダゾリジニル、イソチアゾリニル（ｉｓｏｔｈｉａｚｏｌｉｎｙｌ）、イソチアゾリジニル、イソオキサゾリニル、イソオキサゾリジニル、モルホリニル、オキサジアゾリニル、オキサジアゾリジニル、オキサゾリニル、オキサゾリジニル、ピペラジニル、ピペリジニル、ピラニル、ピラゾリニル、ピラゾリジニル、ピロリニル、ピロリジニル、テトラヒドロフラニル、テトラヒドロチエニル、チアジアゾリニル（ｔｈｉａｄｉａｚｏｌｉｎｙｌ）、チアジアゾリジニル（ｔｈｉａｄｉａｚｏｌｉｄｉｎｙｌ）、チアゾリニル、チアゾリジニル、チオモルホリニル、１，１−ジオキシドチオモルホリニル（チオモルホリンスルホン）、チオピラニルおよびトリチアニルが挙げられるが、これらに限定されない。二環式複素環は、フェニル、単環式シクロアルキル、単環式シクロアルケニル、単環式複素環、または単環式ヘテロアリールのいずれかに縮合した単環式複素環である。二環式複素環は、二環式環系の単環式複素環部分に含有される任意の炭素原子または任意の窒素原子を介して親分子部分に結合している。二環式ヘテロシクリルの代表例としては、２，３−ジヒドロベンゾフラン−２−イル、２，３−ジヒドロベンゾフラン−３−イル、インドリン−１−イル、インドリン−２−イル、インドリン−３−イル、２，３−ジヒドロベンゾチエン−２−イル、デカヒドロキノリニル、デカヒドロイソキノリニル、オクタヒドロ−１Ｈ−インドリル、およびオクタヒドロベンゾフラニルが挙げられるが、これらに限定されない。ヘテロシクリル基は、独立してオキソまたはチオキソである１つまたは２つの基で任意に置換されている。特定の実施形態では、二環式ヘテロシクリルは、フェニル環に縮合した５もしくは６員単環式ヘテロシクリル環、５もしくは６員単環式シクロアルキル、５もしくは６員単環式シクロアルケニル、５もしくは６員単環式ヘテロシクリル、または５もしくは６員単環式ヘテロアリールであり、二環式ヘテロシクリルが、独立してオキソまたはチオキソである１つまたは２つの基で任意に置換されている。
【００５９】
本明細書において使用される「組成物（ｃｏｍｐｏｓｉｔｉｏｎ）」という用語は、組成物を構成する材料の混合物、ならびに組成物の材料から形成される反応生成物および分解生成物を含む。
【００６０】
本明細書で使用される「ポリマー」という語は、同じ種類かまたは異なる種類のモノマーを重合することにより調製されるポリマー化合物を指す。したがって、ポリマーという一般的な用語は、ホモポリマーという用語（微量の不純物がポリマー構造に組み込まれ得るという理解の下に、唯一の種類のモノマーから調製されるポリマーを指すために用いられる）、および本明細書において以下に定義されるようなインターポリマーという用語を包含する。例えば、触媒残渣などの微量の不純物が、ポリマー中および／またはポリマー内に組み込まれ得る。
【００６１】
本明細書で使用される場合、「インターポリマー」という用語は、少なくとも２つの異なる型のモノマーの重合によって調製されたポリマーを指す。したがって、このインターポリマーという総称は、コポリマー（２つの異なる種類のモノマーから調製されるポリマーを指すために用いられる）、および３つ以上の異なる種類のモノマーから調製されるポリマーを含む。
【００６２】
本明細書で使用される際、「オレフィン系ポリマー」という用語は、主要量のオレフィンモノマー、例えば、エチレンまたはプロピレン（ポリマーの重量に基づいて）を重合形態で含むポリマーを指し、任意に１つ以上のコモノマーを含んでもよい。本明細書で使用される場合、「オレフィン系インターポリマー」という用語は、重合形態で、過半量のオレフィンモノマー、例えば、エチレンまたはプロピレン（インターポリマーの重量に基づいて）、および少なくとも１つのコモノマーを含むインターポリマーを指す。本明細書で使用される場合、「オレフィン系コポリマー」という用語は、重合形態で、過半量のオレフィンモノマー、例えば、エチレンまたはプロピレン（コポリマーの重量に基づいて）と、およびコモノマーとを２つのみのモノマー型として含むコポリマーを指す。
【００６３】
本明細書で使用される場合、「エチレン系ポリマー」という用語は、重合形態で、（ポリマーの重量に基づいて）過半量のエチレンモノマーを含み、任意に１つ以上のコモノマーを含み得るポリマーを指す。本明細書で使用される場合、「エチレン系インターポリマー」という用語は、重合形態で、（インターポリマーの重量に基づいて）過半量のエチレンモノマーおよび少なくとも１つのコモノマーを含むインターポリマーを指す。本明細書で使用される場合、「エチレン系コポリマー」という用語は、唯一の２つのモノマー種類として、重合形態で、（コポリマーの重量に基づいて）過半量のエチレンモノマーおよびコモノマーを含むコポリマーを指す。
【００６４】
本明細書で使用される場合、「エチレン／α−オレフィンインターポリマー」という用語は、重合形態で、（インターポリマーの重量に基づいて）過半量のエチレンモノマーおよび少なくとも１つのα−オレフィンを含むインターポリマーを指す。本明細書で使用される場合、「エチレン／α−オレフィンコポリマー」という用語は、唯一の２つのモノマー種類として、重合形態で、（コポリマーの重量に基づいて）過半量のエチレンモノマーおよびα−オレフィンを含むコポリマーを指す。
【００６５】
本明細書で使用される場合、「プロピレン系ポリマー」という用語は、
重合形態で、過半量のプロピレンモノマー（ポリマーの重量に基づいて）を含み、任意に１つ以上のコモノマーを含み得るポリマーを指す。本明細書で使用される場合、「プロピレン系インターポリマー」という用語は、重合形態で、（インターポリマーの重量に基づいて）過半量のプロピレンモノマーおよび少なくとも１つのコモノマーを含むインターポリマーを指す。本明細書で使用される場合、「プロピレン系コポリマー」という用語は、唯一の２つのモノマー種類として、重合形態で、（コポリマーの重量に基づいて）過半量のプロピレンモノマーおよびコモノマーを含むコポリマーを指す。
【００６６】
本明細書で使用される場合、「プロピレン／α−オレフィンインターポリマー」という用語は、重合形態で、（インターポリマーの重量に基づいて）過半量のプロピレンモノマーおよび少なくとも１つのα−オレフィンを含むインターポリマーを指す。本明細書で使用される「プロピレン／α−オレフィンコポリマー」という用語は、重合形態で、過半量のプロピレンモノマー（コポリマーの重量に基づいて）と、α−オレフィンとを２種類のみのモノマーとして含むコポリマーを指す。
【００６７】
本明細書で使用される場合、「プロピレン／エチレンインターポリマー」という用語は、重合形態で、（インターポリマーの重量に基づいて）過半量のプロピレンモノマーおよびエチレンを含むインターポリマーを指す。本明細書で使用される「プロピレン／エチレンコポリマー」という用語は、重合形態で、過半量のプロピレンモノマー（コポリマーの重量に基づいて）と、エチレンとを２種類のみのモノマーとして含むコポリマーを指す。
【００６８】
本明細書で使用される場合、「前駆触媒」という用語は、共触媒で活性化されるとき、１つ以上のアルファ−オレフィンを重合することができる遷移金属錯体を指す。例、または前駆触媒には、ビスメタロセン錯体、幾何拘束型錯体、およびフェノキシ型錯体が挙げられるが、これらに限定されない。
【００６９】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成要素、ステップ、または手順の存在を、それらが具体的に開示されているか否かにかかわらず、除外することを意図するものではない。曖昧さを避けるために、「含む」という用語の使用を通じて主張される全ての組成物は、別段の記載がない限り、ポリマーであるかどうかに関わらず、任意の追加の添加剤、アジュバント、または化合物を含み得る。対照的に、「〜から本質的になる（ｃｏｎｓｉｓｔｉｎｇ  ｅｓｓｅｎｔｉａｌｌｙ  ｏｆ）」という用語は、操作性に必須ではないものを除いて、あらゆる後続の記載の範囲から、いかなる他の成分、ステップ、または手順も除外する。「〜からなる（ｃｏｎｓｉｓｔｉｎｇ  ｏｆ）」という用語は、具体的に描写または列挙されていない、いかなる成分、ステップ、または手順も除外する。
【００７０】
試験方法
密度−密度を測定する試料を、ＡＳＴＭ  Ｄ−１９２８に従って調製する。ＡＳＴＭ  Ｄ−７９２、方法Ｂを使用して、１時間以内の試料プレス内に測定を行う。
【００７１】
メルトインデックス−メルトインデックス（Ｉ２）は、ＡＳＴＭ  Ｄ１２３８、条件１９０℃／２．１６ｋｇに従って測定し、１０分ごとに溶出するグラムで報告される。メルトフローレート（Ｉ１０）は、ＡＳＴＭ  Ｄ１２３８、条件１９０℃／１０ｋｇに従って測定され、１０分ごとに溶出するグラムで報告される。
【００７２】
ゲル浸透クロマトグラフィー（ＧＰＣ）
以下の手順に従って、エチレン／アルファ−オレフィンインターポリマーを、それらの特性についてＧＰＣにより試験した。ＧＰＣシステムは、搭載型示差屈折率検出器（ＲＩ）を装備した、Ｗａｔｅｒｓ（Ｍｉｌｆｏｒｄ、ＭＡ）１５０℃高温クロマトグラフ（他の好適な高温ＧＰＣ機器としては、Ｐｏｌｙｍｅｒ  Ｌａｂｏｒａｔｏｒｉｅｓ（Ｓｈｒｏｐｓｈｉｒｅ、ＵＫ）モデル２１０およびモデル２２０が挙げられる）から成る。追加の検出器には、Ｐｏｌｙｍｅｒ  ＣｈＡＲ（Ｖａｌｅｎｃｉａ、Ｓｐａｉｎ），Ｐｒｅｃｉｓｉｏｎ  Ｄｅｔｅｃｔｏｒｓ（Ａｍｈｅｒｓｔ、ＭＡ）２角レーザー光散乱検出器モデル２０４０、およびＶｉｓｃｏｔｅｋ（Ｈｏｕｓｔｏｎ、ＴＸ）１５０Ｒ  ４−キャピラリー溶液粘度計からＩＲ４赤外線検出器を挙げることができる。最後の２つの独立した検出器と、少なくとも１つの最初の検出器と、を有するＧＰＣは、時に「３Ｄ−ＧＰＣ」と称されるが、用語「ＧＰＣ」単独では一般に従来のＧＰＣを指す。試料に応じて、光散乱検出器の１５度または９０度のいずれかが計算のために使用される。データ収集は、Ｖｉｓｃｏｔｅｋ  ＴｒｉＳＥＣ  ｓｏｆｔｗａｒｅ，Ｖｅｒｓｉｏｎ  ３および４−ｃｈａｎｎｅｌ  Ｖｉｓｃｏｔｅｋ  Ｄａｔａ  Ｍａｎａｇｅｒ  ＤＭ４００を使用して行う。
【００７３】
このシステムには、Ｐｏｌｙｍｅｒ  Ｌａｂｏｒａｔｏｒｉｅｓ（Ｓｈｒｏｐｓｈｉｒｅ，ＵＫ）製のオンライン溶媒脱気機器も備わっている。４つの長さ３０ｃｍのＳｈｏｄｅｘ  ＨＴ８０３  １３ミクロンカラムまたは４つの２０ミクロンの混合細孔サイズで充填された３０ｃｍのＰｏｌｙｍｅｒ  Ｌａｂカラムなどの好適な高温ＧＰＣ（ＭｉｘＡ  ＬＳ、Ｐｏｌｙｍｅｒ  Ｌａｂ）カラムを使用することができる。試料のカルーセル区画を１４０℃で操作し、カラム区画を１５０℃で操作する。５０ミリリットルの溶媒中０．１グラムのポリマーの濃度で試料を調製した。クロマトグラフ溶媒および試料調製溶媒は、２００ｐｐｍのブチル化ヒドロキシトルエン（ＢＨＴ）を含有する。両方の溶媒を窒素でスパージした。ポリエチレン試料を１６０℃で４時間緩やかに撹拌する。注入量は、２００マイクロリットルである。ＧＰＣを通る流速は、１ｍＬ／分に設定される。
【００７４】
実施例を実行する前に、２１個の狭い分子量分布のポリスチレン標準を実行することによって、ＧＰＣカラムセットを較正する。標準の分子量（Ｍｗ）は、１モルあたり５８０〜８，４００，０００グラム／モルの範囲であり、標準物質には、６つの「カクテル」混合物が含有される。各標準物質混合物は、少なくとも一桁は離れた個々の分子量を有する。標準混合物は、Ｐｏｌｙｍｅｒ  Ｌａｂｏｒａｔｏｒｉｅｓ（Ｓｈｒｏｐｓｈｉｒｅ，ＵＫ）から購入する。ポリスチレン標準を、１，０００，０００ｇ／ｍｏｌ以上の分子量に対して５０ｍＬの溶媒中０．０２５ｇ、および１，０００，０００ｇ／ｍｏｌ未満の分子量に対して５０ｍＬの溶媒中０．０５ｇで調製する。ポリスチレン標準を、８０℃で３０分間穏やかに撹拌しながら溶解した。狭い標準物質混合物を最初に、および最高分子量構成成分を減少させる順序で実行して、分解を最小にする。ポリスチレン標準のピーク分子量を、Ｍａｒｋ−Ｈｏｕｗｉｎｋ  Ｋとポリスチレンおよびポリエチレンの後述の（αと呼ばれることもある）値とを使用してポリエチレンＭｗに変換する。本手順の実演については、実施例セクションを参照されたい。
【００７５】
また、３Ｄ−ＧＰＣを使用して、絶対重量平均分子量（「Ｍｗ，Ａｂｓ」）および固有粘度を、前述の同一条件を使用して、好適な狭いポリエチレン標準から独立して入手する。これらの狭い線状ポリエチレン標準は、Ｐｏｌｙｍｅｒ  Ｌａｂｏｒａｔｏｒｉｅｓ（Ｓｈｒｏｐｓｈｉｒｅ、ＵＫ；部品番号ＰＬ２６５０−０１０１およびＰＬ２６５０−０１０２）から入手できる。
【００７６】
多重検出器のオフセットの判定のための体系的アプローチは、Ｂａｌｋｅ，Ｍｏｕｒｅｙらによる著書（ＭｏｕｒｅｙおよびＢａｌｋｅ，Ｃｈｒｏｍａｔｏｇｒａｐｈｙ  Ｐｏｌｙｍ．，Ｃｈａｐｔｅｒ  １２，（１９９２））（Ｂａｌｋｅ，Ｔｈｉｔｉｒａｔｓａｋｕｌ，Ｌｅｗ，Ｃｈｅｕｎｇ，Ｍｏｕｒｅｙ，Ｃｈｒｏｍａｔｏｇｒａｐｈｙ  Ｐｏｌｙｍ．，Ｃｈａｐｔｅｒ  １３，（１９９２））と一致する方法で、Ｄｏｗ  １６８３の広いポリエチレン（Ａｍｅｒｉｃａｎ  Ｐｏｌｙｍｅｒ  Ｓｔａｎｄａｒｄｓ  Ｃｏｒｐ．；Ｍｅｎｔｏｒ、ＯＨ）から生じる三重検出器のｌｏｇ（ＭＷおよび固有粘度）結果を最適化するか、または狭いポリスチレン標準の較正曲線から生じる狭い標準カラム較正結果に一致させて実施する。検出器体積オフセット判定を説明する、分子量データは、Ｚｉｍｍ著（Ｚｉｍｍ，Ｂ．Ｈ．，Ｊ．Ｃｈｅｍ．Ｐｈｙｓ．，１６，１０９９（１９４８））、およびＫｒａｔｏｃｈｖｉｌ著（Ｋｒａｔｏｃｈｖｉｌ，Ｐ．，Ｃｌａｓｓｉｃａｌ  Ｌｉｇｈｔ  Ｓｃａｔｔｅｒｉｎｇ  ｆｒｏｍ  Ｐｏｌｙｍｅｒ  Ｓｏｌｕｔｉｏｎｓ，Ｅｌｓｅｖｉｅｒ，Ｏｘｆｏｒｄ，ＮＹ（１９８７））と一致する方法で取得する。分子量の判定において使用される全体的な注入濃度は、好適な線状ポリエチレンホモポリマー、またはポリエチレン標準のうちの１つから誘導される、質量検出器面積および質量検出器定数から取得する。計算された分子量は、述べたポリエチレン標準のうちの１つ以上から誘導される光散乱定数、および０．１０４の屈折率濃度係数、ｄｎ／ｄｃを使用して取得する。概して、質量検出器応答および光散乱定数は、約５０，０００ダルトンを超える分子量を有する線形標準から判定されるべきである。粘度計の較正は、製造業者によって説明される方法を使用して、または代替的にＳｔａｎｄａｒｄ  Ｒｅｆｅｒｅｎｃｅ  Ｍａｔｅｒｉａｌｓ（ＳＲＭ）１４７５ａ、１４８２ａ、１４８３、または１４８４ａなどの好適な線形標準の公表値を使用して達成され得る。クロマトグラフィー濃度は、第２のバイラル係数効果（分子量に対する濃度効果）の考慮を排除するのに十分に低いと仮定される。
【００７７】
Ｍｗ−ｇｐｃの判定
Ｍｗ−ｇｐ値を取得するため、クロマトグラフシステムは、Ｐｏｌｙｍｅｒ  Ｌａｂｏｒａｔｏｒｉｅｓ  Ｍｏｄｅｌ  ＰＬ−２１０またはＰｏｌｙｍｅｒ  Ｌａｂｏｒａｔｏｒｉｅｓ  Ｍｏｄｅｌ  ＰＬ−２２０のいずれかで構成する。カラムおよびカルーセル区画を１４０ｏＣで操作する。３つのＰｏｌｙｍｅｒ  Ｌａｂｏｒａｔｏｒｉｅｓ製１０−μｍ  Ｍｉｘｅｄ−Ｂカラムを、１，２，４−トリクロロベンゼンの溶媒と共に使用する。５０ｍＬの溶媒中０．１ｇのポリマーの濃度で試料を調製する。試料を調製するために使用した溶媒は、２００ｐｐｍの酸化防止剤ブチル化ヒドロキシトルエン（ＢＨＴ）を含有する。１６０ｏＣで４時間軽く撹拌して、試料を調製した。使用される注入量は、１００マイクロリットルであり、流量は、１．０ｍＬ／分である。ＧＰＣカラムセットの較正をＰｏｌｙｍｅｒ  Ｌａｂｏｒａｔｏｒｉｅｓから購入した２１個の分子量分布の狭いポリスチレン標準を実施した。ポリスチレン標準液のピーク分子量は、数式１Ａを使用してポリエチレン分子量に変換する。Ｍポリエチレン＝Ａ×（Ｍポリスチレン）Ｂ（数式１Ａ）、Ｍは、分子量であり、Ａは、０．４３１５の値を有し、Ｂは、１．０に等しい。三次多項式を、溶出量の関数として対数分子量較正を構築するために決定した。ポリエチレン等価分子量計算を、Ｖｉｓｃｏｔｅｋ  ＴｒｉＳＥＣソフトウェアバージョン３．０を使用して行う。重量平均分子量（Ｍｗ）の精度は、＜２．６％で優良ある。
【００７８】
１Ｈ−ＮＭＲ−別途注記のない限り、１Ｈ−ＮＭＲ−スペクトル（５００ＭＨｚまたは４００ＭＨｚ）を、３０℃で、Ｖａｒｉａｎ  ＶＮＭＲＳ−５００またはＶＮＭＲＳ−４００分光計で取得した。化学シフトは、ＣＤＣｌ３中のＴＭＳ（δ＝０．００）を基準とする。
【実施例】
【００７９】
実験
以下の実施例は、本発明を例示するものであるが、本発明の範囲を限定することを意図するものではない。
前駆触媒（ＰＣＡＴ  １−４）
【化７】
2021505696.tif 000014
共触媒−１）「Ａｎ  Ｂｏｒ」は、アニリニウムボレート［Ｍｅ２Ｎ（Ｈ）Ｐｈ］＋［Ｂ（Ｃ６Ｆ５）４］−を表す。２）「Ｃａｒｂ」は、アニリニウムカルボラン［Ｍｅ２Ｎ（Ｈ）Ｐｈ］＋［ＨＣＢ１１Ｃｌ１１］−を表す。３）「ビスＨボレート」は、ビス（水素化牛脂由来アルキル）メチルアンモニウムテトラキス（ペンタフルオロフェニル）ボレート［Ｍｅ２Ｎ（Ｈ）Ｐｈ］＋［ＨＣＢ１１Ｃｌ１１］−を表す。原子の下付き文字の範囲は、カチオンが、様々なカチオン鎖長の混合物であることを表現する。４）「Ｃａｒｂ−Ｈ」は、［Ｍｅ２Ｎ（Ｈ）Ｐｈ］＋［ＨＣＢ１１Ｈ１１］−を表す。５）「ビスＨ  Ｃａｒｂ」は、［（Ｃ１８−２２Ｈ３７−４５）２Ｎ（Ｍｅ）Ｈ］＋［ＨＣＢ１１Ｃｌ１１］−を表す。６）「ビスＨ  Ｃａｒｂ−Ｍｅ」は、［（Ｃ１８−２２Ｈ３７−４５）２Ｎ（Ｍｅ）Ｈ］＋［ＨＣＢ１１Ｍｅ１１］−を表す。
【００８０】
［Ｍｅ２Ｎ（Ｈ）Ｐｈ］＋［ＨＣＢ１１Ｃｌ１１］−（Ｃａｒｂ）の合成
Ａｒが充填されたグローブボックス内で、［Ｍｅ２Ｎ（Ｈ）Ｐｈ］Ｃｌ（７４．０ｍｇ、０．４６９ｍｍｏｌ）とＮａ［ＨＣＢ１１Ｃｌ１１］（２５５．６ｍｇ、０．４６９ｍｍｏｌ）を固形物として、５０ｍＬの培養管内で混ぜ合わせ、約１０  ｍＬのＣ６Ｈ５Ｆを添加した。混合物を室温（ＲＴ）で１６時間撹拌して放置した。白色沈殿物を含む溶液をセライトのパッドで濾過して、２５ｍＬのＳｃｈｌｅｎｋフラスコに入れ、沈殿物を２ｍＬのＣ６Ｈ５Ｆで３回洗浄した。濾液から揮発性物質を除去して、白色固体を得た。固体を収集し、２ｍＬのペンタンで３回すすいだ。固体を１０ｍＬのＳｃｈｌｅｎｋフラスコに移し、ＲＴで２時間真空下で乾燥した。１Ｈ  ＮＭＲは、約７％の残留Ｃ６Ｈ５Ｆ（補正したＭＭ  ６５０．８３４１ｇ／ｍｏｌ）を示した。収量：２４３．４ｍｇ、０．３７４０ｍｍｏｌ、８０％。１Ｈ  ＮＭＲ、５００ＭＨｚ、（ＣＤ２Ｃｌ２）：δ７．９４（ｓ、１Ｈ、ＮＨ）、７．６９−７．６６（ｍ、３Ｈ、Ａｒ−Ｈ）、７．５５（ｄ、Ｊ＝８Ｈｚ、２Ｈ、Ａｒ−Ｈ）、３．４７（ｓ、６Ｈ、Ｍｅ２ＮＨ−Ｐｈ）、３．３２（ｓ、１Ｈ、ＨＣＢ１１Ｃｌ１１）。
【００８１】
［Ｍｅ２Ｎ（Ｈ）Ｐｈ］＋［ＨＣＢ１１Ｈ１１］−（Ｃａｒｂ−Ｈ）の合成
Ｃｓ［ＨＣＢ１１Ｈ１１］（３４７．２ｍｇ、１．２６ｍｍｏｌ）を８０℃で約５ｍＬのＨ２Ｏに溶解した。［Ｍｅ２Ｎ（Ｈ）Ｐｈ］Ｃｌ（１９８．４ｍｇ、１．２６ｍｍｏｌ）の水溶液をＣｓ［ＨＢ１１Ｈ１１］溶液と混ぜ合わせて、白色沈殿物を観察した。混合物を２時間撹拌し続け、次に室温に冷却した。白色固体をガラスフリットに収集し、２ｍＬのＨ２Ｏで３回、続いて２ｍＬのペンタンで３回洗浄した。固体を１０ｍＬのＳｃｈｌｅｎｋフラスコに移し、４０℃で一晩、真空下で乾燥した。収量：１８２．７ｍｇ、０．６８９ｍｍｏｌ、５５％。１Ｈ  ＮＭＲ、５００ＭＨｚ、（ＣＤ２Ｃｌ２）：δ８．２２（ｓ、１Ｈ、Ｎ−Ｈ）、７．６５−７．６１（ｍ、３Ｈ、Ａｒ−Ｈ）、７．５５（ｄ、Ｊ＝８Ｈｚ、２Ｈ、Ａｒ−Ｈ）、３．４１（ｓ、６Ｈ、Ｍｅ２ＮＨ−Ｐｈ）、２．５０（ｓ、１Ｈ、ＨＣＢ１１Ｈ１１）、２．２６−１．１９（ｂｒ  ｍ、１１Ｈ、ＨＣＢ１１Ｈ１１）。
【００８２】
［（Ｃ１８−２２Ｈ３７−４５）２Ｎ（Ｍｅ）Ｈ］＋［ＨＣＢ１１Ｃｌ１１］−（ビスＨ  Ｃａｒｂ）の合成
５０ｍＬのＳｃｈｌｅｎｋフラスコで、１０ｍＬのフルオロベンゼン中Ｎａ［ＣＨＢ１１Ｃｌ１１］（３２７ｍｇ、０．６００ｍｍｏｌ）の溶液を１０ｍＬのフルオロベンゼン中［（Ｃ１８−２２Ｈ３７−４５）２Ｎ（Ｍｅ）Ｈ］］Ｃｌ（３４３ｍｇ、０．６００ｍｍｏｌ）の溶液に添加した。混合するとすぐに沈殿が形成され、混合物をさらに２時間撹拌し、セライトのショートパッドを通して濾過した。濾液の溶媒を除去した後、トルエン溶液をシリカゲルのショートパッドに通すことにより油を精製して、表題化合物を得た。収量：５７０ｍｇ、０．０５３８ｍｍｏｌ、９０％。１Ｈ  ＮＭＲ（５００  ＭＨｚ，ＣＤ３ＣＮ）：δ６．７８（ｂｒｓ、１Ｈ、ＮＨ）、３．９５（ｓ，１Ｈ，ＣＨＢ１１Ｃｌ１１）、３．０２（ｔ，４Ｈ，ＮＣＨ２）、２．７５（ｓ，３Ｈ，ＮＣＨ３）、１．６４（ｍ，４Ｈ，ＣＨ２）、１．２６−１．３２（ｍ，６０Ｈ，ＣＨ２）、０．８８（ｔ，Ｊ＝６．９  Ｈｚ，６Ｈ，ＣＨ３）。１３Ｃ｛１Ｈ｝ＮＭＲ（１２６  ＭＨｚ，ＣＤ３ＣＮ）：δ５７．１（ｓ，ａｌｐｈａ−ＣＨ２，２Ｃ）、４７．３（ｂｒｓ，ＣＨＢ１１Ｃｌ１１）、４０．９（ｓ、Ｎ−Ｍｅ）、３２．６（ｓ，ＣＨ２，２Ｃ）、３０．４〜２９．６（ｍ，ＣＨ２，２４Ｃ）、２６．８（ｓ，ＣＨ２，２Ｃ）、２４．４（ｓ，ＣＨ２，２Ｃ）、２３．３（ｓ，ＣＨ２，２Ｃ）、１４．４（ｓ、端末ＣＨ３、２Ｃ）。１１Ｂ  ＮＭＲ（１２８ＭＨｚ、ＣＤ３ＣＮ）：δ−２．２５（ｂｒ、１Ｂ、ｐ−Ｂ）、−９．７２（ｂｒ、５Ｂ、ｏ／ｍ−Ｂ）、−１２．７９（ｂｒ、５Ｂ、ｏ／ｍ−Ｂ）。
【００８３】
［（Ｃ１８−２２Ｈ３７−４５）２Ｎ（Ｍｅ）Ｈ］＋［ＨＣＢ１１Ｍｅ１１］−（ビスＨ  Ｃａｒｂ−Ｍｅ）の合成
磁気撹拌棒を装備した２０ｍＬのバイアルに、Ｃｓ［ＨＣＢ１１Ｍｅ１１］・２スルホラン（２００ｍｇ、０．３０ｍｍｏｌ）と５ｍＬの４：１のＰｈＦ：ＣＨ３ＣＮ混合物を添加し、透明で黄色がかった溶液を手に入れた。この溶液に［（Ｃ１８−２２Ｈ３７−４５）２Ｎ（Ｍｅ）Ｈ］］Ｃｌ（１７１ｍｇ、０．３０ｍｍｏｌ）を添加し、白色沈殿物を形成させた。溶液を２時間撹拌し、その後セライトのプラグを通して濾過した。濾液を黄色の油に濃縮し、これをエーテルに入れ、セライトの別のプラグを通して濾過した。溶液を再び黄色の油に濃縮し、減圧下で乾燥させた。油を水で洗浄（８回、２ｍＬずつ）し、トルエン（４回）で粉砕し、５０℃で減圧下で乾燥して、０．２当量の残存するスルホランで表題化合物を得た。収量：１５３ｍｇ、０．１７８ｍｍｏｌ、収率６０％。１Ｈ  ＮＭＲ（５００ＭＨｚ、アセトン−ｄ６）：δ３．４５（ｍ、４Ｈ、ＣＨ２）、３．１７（ｓ、３Ｈ、ＣＨ３）、１．９１（ｍ、４Ｈ、ＣＨ２）、１．４９〜１．２０（ｍ、６０Ｈ、ＣＨ２）、１．１０（ｂｒ  ｓ、１Ｈ、ｃａｒｂ  Ｃ−Ｈ）、０．８８（ｔ、Ｊ＝６．９Ｈｚ、６Ｈ、ＣＨ３）、０．１５（ｓ、１５Ｈ、Ｂ−ＣＨ３）、−０．３８（ｓ、１５Ｈ、Ｂ−ＣＨ３）、−０．５０（ｓ、３Ｈ、Ｂ−ＣＨ３）。１３Ｃ｛１Ｈ｝ＮＭＲ（１２６ＭＨｚ、アセトン−ｄ６）：δ６１．４（ｂｒ  ｓ、カルボラン−Ｃ）、５７．３（ｓ、アルファ−ＣＨ２、２Ｃ）、４０．９（ｓ、Ｎ−Ｍｅ）、３３．０（ｓ、ＣＨ２、２Ｃ）、３２．０〜２８．８（ｍ、ＣＨ２、２４Ｃ）、２７．６（ｓ、ガンマ−ＣＨ２、２Ｃ）、２５．０（ｓ、ベータ−ＣＨ２、２Ｃ）、２３．７（ｓ、ＣＨ２、２Ｃ）、１４．８（ｓ、端末ＣＨ３、２Ｃ）、−０．２７−−４．０２（ｂｒ  ｍ、Ｂ−ＣＨ３、１１Ｃ）。１１Ｂ  ＮＭＲ（１２８ＭＨｚ、アセトン−ｄ６）：δ０．４８（ｂｒ、１Ｂ、ｐ−Ｂ）、−７．７０（ｂｒ、５Ｂ、ｏ／ｍ−Ｂ）、−１１．１１（ｂｒ、５Ｂ、ｏ／ｍ−Ｂ）。
【００８４】
［Ｎａ］＋［Ｈ２Ｃ＝Ｃ（Ｈ）ＣＨ２−ＣＢ１１Ｃｌ１１］−の合成
５０ｍＬのＳｃｈｌｅｎｋフラスコに［Ｍｅ３ＮＨ］＋［ＨＣＢ１１Ｃｌ１１］−（５００ｍｇ、０．８６ｍｍｏｌ）、２．５当量のＮａＨ（５１．５ｍｇ、２．１５ｍｍｏｌ）およびＴＨＦ（２０ｍＬ）を添加した。得られた懸濁液を、泡立ちが止まるまで室温で２時間撹拌した。すべての揮発性物質を真空下で除去した後、ＴＨＦ（２０ｍＬ）およびアリルブロミド（８９μＬ、１２４．６ｍｇ、１．０３ｍｍｏｌ）を添加した。懸濁液をさらに室温で一晩撹拌した。セライトのショートパッドを通して溶液を濾過して、ＮａＣｌを除去した。すべての揮発性物質を真空下で除去した後、［Ｎａ］＋［Ｈ２Ｃ＝Ｃ（Ｈ）ＣＨ２−ＣＢ１１Ｃｌ１１］−を白色固体として取得した。残留物を冷ペンタンで洗浄し、真空下で乾燥させて、生成物を得た。収量：４２７ｍｇ、０．７３ｍｍｏｌ、収率８５％。１Ｈ  ＮＭＲ（５００ＭＨｚ，ＣＤ３ＣＮ）：δ６．１０（ｄｄｔ、Ｊ＝１７．２、９．９、７．４Ｈｚ、１Ｈ）、５．１３（ｄｑ、Ｊ＝１６．７、１．４Ｈｚ、１Ｈ）、５．０８−５．０１（ｄｑ、Ｊ＝１６．７、１．４Ｈｚ、１Ｈ）、３．０１（ｄ、Ｊ＝７．３Ｈｚ、３Ｈ）。１１Ｂ  ＮＭＲ（１２８ＭＨｚ、ＣＤ３ＣＮ）：δ−３．０３、−１０．１０、−１１．７３。１３Ｃ  ＮＭＲ（１２５ＭＨｚ、ＣＤ３ＣＮ）：δ１３７．５（ｓ、ＣＨＣＨ２）、１１６．５（ｓ、ＣＨＣＨ２）、５４．０（ｂｒｓ、カルボラン−Ｃ）、２９．４（ｓ、ＣＨ２ＣＨＣＨ２）。
【００８５】
［（Ｃ８Ｈ１７）２Ｎ（Ｍｅ）Ｈ］＋［Ｈ２Ｃ＝Ｃ（Ｈ）ＣＨ２−ＣＢ１１Ｃｌ１１］−の合成
５０ｍＬのＳｃｈｌｅｎｋフラスコで、ＴＨＦ（１０ｍＬ）中［Ｎａ］＋［Ｈ２Ｃ＝Ｃ（Ｈ）ＣＨ２−ＣＢ１１Ｃｌ１１］−（３００ｍｇ、０．５１３ｍｍｏｌ）の溶液をＴＨＦ（１０ｍＬ）中［（Ｃ８Ｈ１７）２Ｎ（Ｍｅ）Ｈ］＋［Ｃｌ］−（１６５．３ｍｇ、０．５６４ｍｍｏｌ）の溶液に添加した。混合すると、すぐに沈殿物が形成された。混合物をさらに２時間撹拌し、次にセライトのショートパッドを通して濾過した。濾液を真空中で濃縮し、トルエン溶液をシリカゲルのショートパッドに通して、過剰のアミニウムクロリド塩を除去することにより、油を精製した。濾液を真空で濃縮し、［（Ｃ８Ｈ１７）２Ｎ（Ｍｅ）Ｈ］＋［Ｈ２ＣＣ（Ｈ）ＣＨ２ＣＢ１１Ｃｌ１１］−を粘稠な淡黄色油として得た。収量：３６０ｍｇ、０．４４ｍｍｏｌ、収率８６％。１Ｈ  ＮＭＲ（５００ＭＨｚ、ＣＤＣｌ３）：δ６．１６（ｄｄｔ、Ｊ＝１７．２、９．９、７．４Ｈｚ、１Ｈ）、５．２０（ｄｑ、Ｊ＝１６．７、１．４Ｈｚ、１Ｈ）、５．１２（ｄｑ、Ｊ＝１６．７、１．４Ｈｚ、１Ｈ）、３．０１（ｄ、Ｊ＝７．３Ｈｚ、３Ｈ）、３．１５（ｖｔ、Ｊ＝７．５Ｈｚ、４Ｈ）、３．０８（ｄ、Ｊ＝７．４Ｈｚ、２Ｈ）、２．９７（ｓ、３Ｈ）、１．８０（ｐ、Ｊ＝８．０Ｈｚ、４Ｈ）、１．４４−１．２１（ｍ、２２Ｈ）、０．８９（ｔ、Ｊ＝７．０Ｈｚ、３Ｈ）。１１Ｂ  ＮＭＲ（１２８ＭＨｚ、ＣＤＣｌ３）：δ−３．５３、−１０．４７、−１１．７５。１３Ｃ  ＮＭＲ（１２５ＭＨｚ、ＣＤ３ＣＮ）：δ１３７．６（ｓ、ＣＨＣＨ２、１Ｃ）、１１６．５（ｓ、ＣＨＣＨ２、１Ｃ）、５７．１（ｓ、アルファ−ＣＨ２、２Ｃ）、５４．０（ｂｒｓ、カルボラン−Ｃ、１Ｃ）、４０．８（ｓ、Ｎ−Ｍｅ、１Ｃ）、３２．３（ｓ、ＣＨ２、２Ｃ）、２９．６（ｓ、ＣＨ２、２Ｃ）、２９．５（ｓ、ＣＨ２ＣＨＣＨ２、１Ｃ）、２６．９（ｓ、ＣＨ２、２Ｃ）、２４．５（ｓ、ＣＨ２、２Ｃ）、２３．３（ｓ、ＣＨ２、２Ｃ）、１４．４（ｓ、端末−Ｍｅ、２Ｃ）。
【００８６】
代表的なエチレン／１−オクテンの重合手順
エチレンオクテン共重合は、２ＬのＰａｒｒ回分反応器中で行った。この反応器をエチレンオクテン共重合用に設計した。反応器を電気加熱マントルで加熱し、冷却水を含有する内部蛇行冷却コイルで冷却した。反応器および加熱／冷却システムの両方を、Ｃａｍｉｌｅ  ＴＧプロセスコンピューターによって制御および監視した。反応器の底部をダンプ弁と嵌合させ、これにより反応器の内容物を、触媒失活溶液（ｃａｔａｌｙｓｔ  ｋｉｌｌ  ｓｏｌｕｔｉｏｎ）（典型的には、５ｍＬのＩＲＧＡＦＯＳ  １６８／ＩＲＧＡＮＯＸ  １０１０／トルエン混合物）で事前に充填したＳＳダンプポット（ＳＳ  ｄｕｍｐ  ｐｏｔ）内にあけた。ポットおよびタンクの両方をＮ２でパージして、ダンプポットを３０ガロンのブローダウンタンクに通気した。重合または触媒メークアップのために使用した全ての化学薬品を精製カラムに通過させて、重合に影響を及ぼし得るあらゆる不純物を除去した。１−オクテン、トルエンおよびＩＳＯＰＡＲ  Ｅを、Ａ２アルミナを含有する第１のカラム、Ｑ５反応物を含有する第２のカラムの２つのカラムを通過させた。エチレンをＡ２０４アルミナおよび４Ａモルシーブを含有する第１のカラム、Ｑ５反応物を含有する第２のカラムの２つのカラムに通過させた。移動に使用したＮ２を、Ａ２０４アルミナ、４Ａモルシーブ、およびＱ５反応物を含有する単一のカラムに通過させた。
【００８７】
反応器を、ＩＳＯＰＡＲ  Ｅおよびオクテンを含有するショットタンクから最初に充填する。ショットタンクは、タンクが取り付けられているラボスケールを使用して容量上限設定点まで充填する。溶媒添加後、反応器を重合温度設定点まで加熱する。反応圧力設定点を維持するための反応温度になったときに、反応器にエチレンを添加する。エチレン添加量を、マイクロ−モーション流量計で監視した。触媒および活性剤を適量のトルエンと混合して、所望のモル濃度溶液を獲得した。触媒および活性剤を、不活性グローブボックス内で取り扱い、シリンジ内に引き入れ、触媒ショットタンク内に圧力で移動させた。これに続いて、各５ｍＬのトルエンで３回すすいだ。エチレンを添加する前に、触媒ショットタンクを通して１０μｍｏｌのＭＭＡＯを反応器に添加した。反応器の圧力設定値が達成されたときに、触媒および活性剤を添加した。
【００８８】
触媒添加直後、反応時間を監視した。通常、成功した触媒実験の最初の２分以内に、発熱が観察され、反応器圧力も低下した。次いでエチレンを添加し、Ｃａｍｉｌｅで反応器内の反応圧力設定点を維持した。これらの重合を１０分間行い、次いで撹拌機を停止し、底部ダンプ弁を開放して反応器内容物をダンプポットに出した。ダンプポットの内容物をラボフード内に配置したトレイに注ぎ込み、そこで溶媒を一晩蒸発させた。次いで、残りのポリマーを含有するトレイを真空オーブンに移し、そこでそれらを真空下で１４０℃に加熱して、あらゆる残りの溶媒を除去した。トレイを周囲温度まで冷却した後、ポリマーを収量／効率について秤量し、ポリマー試験に供した。結果を表１〜６に示す。
【００８９】
上記の重合で共触媒として使用したアニリニウムカルボラン、［Ｍｅ２Ｎ（Ｈ）Ｐｈ］［ＨＣＢ１１Ｈ１１］を、アニリニウムテトラキス（ペンタ−フルオロフェニル）ボレート、［Ｍｅ２Ｎ（Ｈ）Ｐｈ］［Ｂ（Ｃ６Ｆ５）４］、およびビス（水素化牛脂由来アルキル）メチル−アンモニウムテトラキス（ペンタフルオロフェニル）ボレート［（Ｃ１８−２２Ｈ３７−４５）２Ｎ（Ｍｅ）Ｈ］［Ｂ（Ｃ６Ｆ５）４）］などの従来の共触媒と比較した。１４０℃で４つの異なる触媒系と１９０℃で２つの触媒系とを調査した。アニリニウムカルボラン（Ｃａｒｂ）共触媒が、テトラ−キス（ペンタフルオロ−フェニル）ボレートに基づく活性剤と実質的に同じ活性を有する、非常に活性な触媒システムにつながることが発見された。これらの結果は、カルボランアニオンが弱配位性として良好に機能するだけでなく、高温で非常に安定であることを明確に実証している。
【００９０】
本発明は、その精神および本質的な属性から逸脱することなく他の形態で実施することができ、したがって、本発明の範囲を示すものとして、前述の明細書ではなく添付の特許請求の範囲を参照する必要がある。
【表１】
2021505696.tif 000015
【表２】
2021505696.tif 000016
【表３】
2021505696.tif 000017
【表４】
2021505696.tif 000018
【表５】
2021505696.tif 000019
【表６】
2021505696.tif 000020
【表７】
2021505696.tif 000021
【表８】
2021505696.tif 000022
【表９】
2021505696.tif 000023
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
触媒系であって、少なくとも
Ａ）前駆触媒と、
Ｂ）少なくとも１つの共触媒構造との反応生成物を含み、前記共触媒構造が、以下のｉ）〜ｉｉｉ）
ｉ）以下に示すような構造式１を有するアニオンを含む少なくとも１つの共触媒
【化１】
2021505696.tif 000036
（式中、Ｒ１〜Ｒ１２は、それぞれ独立して、ハロゲン、置換もしくは非置換（Ｃ１〜Ｃ４０）ヒドロカルビル、または置換もしくは非置換（Ｃ１〜Ｃ４０）ヘテロヒドロカルビル、Ｓｉ（ＲＣ）３、Ｓｉ（Ｎ（ＲＣ）２）３、Ｓｉ（Ｏ（ＲＣ）２）３、Ｇｅ（ＲＣ）３、Ｇｅ（Ｎ（ＲＣ）２）３、Ｇｅ（Ｏ（ＲＣ）２）３、Ｐ（ＲＣ）２、Ｐ（Ｎ（ＲＣ）２）２、Ｐ（ＯＲＣ）２、Ｎ（ＲＣ）２、ＮＨ（ＲＣ）、ＮＨ２、ＯＨ、ＳＨ、ＯＲＣ、ＳＲＣ、ＮＯ２、ＣＮ、ＣＦ３、ＣＦ２ＲＣ、ＣＦ（ＲＣ）２、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、または水素から選択され、各ＲＣは、独立して置換もしくは非置換（Ｃ１〜Ｃ３５）ヒドロカルビル、または置換もしくは非置換（Ｃ１〜Ｃ３５）ヘテロヒドロカルビルであり、
Ｒ１〜Ｒ１２のうちの２つ以上が、１つ以上の環構造を任意に形成することができ、
１つ以上の水素原子が、任意に重水素で置換されてもよく、
任意に、Ｒ１〜１２のうちの１つが、ＰＨ（ＲＣ）２、ＰＨ（Ｎ（ＲＣ）２）２、ＰＨ（ＯＲＣ）、ＮＨ（ＲＣ）２、ＮＨ（ＲＣ）２、ＮＨ３、ＯＨ２、ＳＨ２、ＯＨＲＣ、ＳＨＲＣから選択され、中性構造を形成することができ、各ＲＣは、独立して、置換もしくは非置換（Ｃ１〜Ｃ３５）ヒドロカルビル、または置換もしくは非置換（Ｃ１〜Ｃ３５）ヘテロヒドロカルビルであり、
Ｒ１〜Ｒ１２のうちの少なくとも１つがハロゲンである）、または
ｉｉ）以下に示すような構造式２を有するアニオンを含む、少なくとも１つの共触媒
【化２】
2021505696.tif 000037
（式中、Ｒ１３〜Ｒ２４は、それぞれ独立して、ハロゲン、置換もしくは非置換（Ｃ１〜Ｃ４０）ヒドロカルビル、または置換もしくは非置換（Ｃ１〜Ｃ４０）ヘテロヒドロカルビル、Ｓｉ（ＲＣ）３、Ｓｉ（Ｎ（ＲＣ）２）３、Ｓｉ（Ｏ（ＲＣ）２）３、Ｇｅ（ＲＣ）３、Ｇｅ（Ｎ（ＲＣ）２）３、Ｇｅ（Ｏ（ＲＣ）２）３、Ｐ（ＲＣ）２、Ｐ（Ｎ（ＲＣ）２）２、Ｐ（ＯＲＣ）２、Ｎ（ＲＣ）２、ＮＨ（ＲＣ）、ＮＨ２、ＯＨ、ＳＨ、ＯＲＣ、ＳＲＣ、ＮＯ２、ＣＮ、ＣＦ３、ＣＦ２ＲＣ、ＣＦ（ＲＣ）２、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、または水素から選択され、各ＲＣは、独立して置換もしくは非置換（Ｃ１〜Ｃ３５）ヒドロカルビル、または置換もしくは非置換（Ｃ１〜Ｃ３５）ヘテロヒドロカルビルであり、
Ｒ１３〜Ｒ２４のうちの２つ以上が、任意に１つ以上の環構造を形成することができ、
１つ以上の水素原子が、任意に重水素で置換されてもよく、
任意に、Ｒ１３〜Ｒ２４のうちの１つが、ＰＨ（ＲＣ）２、ＰＨ（Ｎ（ＲＣ）２）２、ＰＨ（ＯＲＣ）、ＮＨ（ＲＣ）２、ＮＨ（ＲＣ）２、ＮＨ３、ＯＨ２、ＳＨ２、ＯＨＲＣ、ＳＨＲＣから選択され、中性構造を形成することができ、各ＲＣは、独立して、置換もしくは非置換（Ｃ１〜Ｃ３５）ヒドロカルビル、または置換もしくは非置換（Ｃ１〜Ｃ３５）ヘテロヒドロカルビルであり、
Ｒ１３〜Ｒ２４のうちの少なくとも１つがハロゲンである）、または
ｉｉｉ）ｉとｉｉの組み合わせ、から選択される、触媒系。
【請求項２】
構造式１または２の場合、前記ヒドロカルビルおよび／または前記ヘテロヒドロカルビルが、それぞれ独立して、１つ以上の置換基ＲＳで置換され、各ＲＳが、独立してハロゲン原子、ポリフルオロ置換、ペルフルオロ置換、Ｆ３Ｃ−、ＦＣＨ２Ｏ−、Ｆ２ＨＣＯ−、Ｆ３ＣＯ−、Ｒ３Ｓｉ−、Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、またはＲ２ＮＣ（Ｏ）−であり、各Ｒは独立して、非置換（Ｃ１〜Ｃ１８）アルキルである、請求項１に記載の触媒系。
【請求項３】
構造式１の場合、Ｒ１〜Ｒ１２のそれぞれが非置換であり、かつ／または構造式２の場合、Ｒ１３〜Ｒ２４のそれぞれが非置換である、請求項１に記載の触媒系。
【請求項４】
構造式１の場合、Ｒ１〜Ｒ１２のうちの２つ以上が、１つ以上の環構造を形成し、前記環構造が、いずれの水素原子も除いて前記環内に３〜５０個の原子を有し、かつ／または構造式２の場合、Ｒ１３〜Ｒ２４のうちの２つ以上が、１つ以上の環構造を形成し、前記環構造が、いずれの水素原子も除いて、前記環内に３〜５０個の原子を有する、請求項１または２に記載の触媒系。
【請求項５】
前記共触媒が、以下の１）〜９５）から選択される構造を含む、請求項１〜４のいずれか一項に記載の触媒系。
【化３−１】
2021505696.tif 000038
【化３−２】
2021505696.tif 000039
【化３−３】
2021505696.tif 000040
【化３−４】
2021505696.tif 000041
【化３−５】
2021505696.tif 000042
。
【請求項６】
前記共触媒構造が、構造式１を有する少なくとも１つのアニオンおよび／または構造式２を有する少なくとも１つのアニオンを含み、前記共触媒構造が、以下の［ＹｎＸ−Ｌｍ］＋から選択される少なくとも１つのカチオンをさらに含み、式中、Ｘは、Ｂ、Ｃ、Ｎ、Ｏ、Ａｌ、Ｓｉ、Ｐ、またはＳから選択され、各Ｙは独立して（Ｃ１〜Ｃ４０）ヒドロカルビル、（Ｃ１〜Ｃ４０）ヘテロヒドロカルビル、Ｓｉ（ＲＣ）３、Ｇｅ（ＲＣ）３、Ｐ（ＲＣ）２、Ｎ（ＲＣ）２、ＯＲＣ、ＳＲＣ、ＮＯ２、ＣＮ、ＣＦ３、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−、ハロゲン原子、または水素原子を選択し、前記ヒドロカルビル、ヘテロヒドロカルビル、Ｓｉ（ＲＣ）３、Ｇｅ（ＲＣ）３、Ｐ（ＲＣ）２、Ｎ（ＲＣ）２、ＯＲＣ、ＳＲＣ、ＲＣＳ（Ｏ）−、ＲＣＳ（Ｏ）２−、（ＲＣ）２Ｃ＝Ｎ−、ＲＣＣ（Ｏ）Ｏ−、ＲＣＯＣ（Ｏ）−、ＲＣＣ（Ｏ）Ｎ（Ｒ）−、（ＲＣ）２ＮＣ（Ｏ）−のそれぞれが、非置換または１つ以上のＲＳ置換基で置換され、各ＲＳは独立して、ハロゲン原子、ポリフルオロ置換、ペルフルオロ置換、非置換（Ｃ１〜Ｃ１８）アルキル、Ｆ３Ｃ−、ＦＣＨ２Ｏ−、Ｆ２ＨＣＯ−、Ｆ３ＣＯ−、Ｒ３Ｓｉ−、Ｒ３Ｇｅ−、ＲＯ−、ＲＳ−、ＲＳ（Ｏ）−、ＲＳ（Ｏ）２−、Ｒ２Ｐ−、Ｒ２Ｎ−、Ｒ２Ｃ＝Ｎ−、ＮＣ−、ＲＣ（Ｏ）Ｏ−、ＲＯＣ（Ｏ）−、ＲＣ（Ｏ）Ｎ（Ｒ）−、またはＲ２ＮＣ（Ｏ）−であるか、または前記Ｙ基のうちの２つが、Ｘと一緒になって１つ以上のＲＳ置換基で任意に置換される（Ｃ１〜Ｃ１８）ヒドロカルビレンを形成し、各ＲＣは（Ｃ１〜Ｃ４０）ヒドロカルビルであり、Ｒは独立して、非置換（Ｃ１〜Ｃ１８）ヒドロカルビルであり、ｍは、独立して０、１、２または３であり、Ｌは中性ルイス塩基であり、ｍ＝０の場合、Ｌは存在せず、ｎは、独立して２、３、４または５であり、２つまたは３つの［ＹｎＸ］＋が、２つ以上の（Ｃ１〜Ｃ３５）ヒドロカルビル、（Ｃ１〜Ｃ３５）ヘテロヒドロカルビルまたはＲＣを結びつけることによって任意に一緒に結合され得る、請求項１〜５のいずれか一項に記載の触媒系。
【請求項７】
前記共触媒構造が、構造式１を有する少なくとも１つのアニオンおよび／または構造式２を有する少なくとも１つのアニオンを含み、前記共触媒構造が、以下から選択される少なくとも１つのカチオンをさらに含む、請求項１〜５に記載の触媒系。
【化４】
2021505696.tif 000043
。
【請求項８】
エチレンまたはプロピレンと１つ以上のα−オレフィンコポリマーおよび／または１つ以上のジエンとのポリマー生成物を含むポリマー組成物であって、前記ポリマー生成物が、請求項１〜７のいずれか一項に記載の触媒系の存在下で重合される、ポリマー組成物。
【請求項９】
ポリマー組成物を生成するためのプロセスであって、
エチレンまたはプロピレンを選択することと、前記エチレンまたはプロピレンを、請求項１〜８のいずれか一項に記載の触媒系の存在下で、１つ以上のα−オレフィンコポリマーおよび／または１つ以上のジエンと重合させることと、を含む、プロセス。
【請求項１０】
前記共触媒構造が、（ａ）構造式１を有する少なくとも１つのアニオン（式中、Ｒ１が（ＣＨ２＝ＣＨ）−Ｄ−であり、Ｄが、Ｃ１〜Ｃ１８ヒドロカルビレンまたはＣ１〜Ｃ１８ヘテロヒドロカルビレンを表す）、または（ｂ）構造式２を有する少なくとも１つのアニオン（式中、Ｒ１３〜Ｒ２４のうちの少なくとも１つが、独立して（ＣＨ２＝ＣＨ）−Ｄ−から選択され、各Ｄが、独立してＣ１〜Ｃ１８ヒドロカルビレンまたはＣ１〜Ｃ１８ヘテロヒドロカルビレンを表す）を含む、請求項１に記載の触媒系。
【国際調査報告】
2021505696.tif 000044
2021505696.tif 000045
2021505696.tif 000046